(57)【要約】【課題】  外観、密着性、防汚性、及び耐傷性に優れ、かつ高温高湿状態でも防曇性に優れ、更に、紫外線に長時間曝された場合でもそれらの特性が低下せずかつ変色も起きにくい防曇防汚積層体などの提供。【解決手段】  基材と、プライマー層と、表面が平滑な防曇防汚層とを有し、  プライマー層の平均厚みが、０．５μｍ以上であり、  防曇防汚層が、２Ｈ以上に硬い鉛筆硬度と、０．４以下の動摩擦係数と、２０μｍ以上の平均厚みとを有し、  防曇防汚層が、活性エネルギー線硬化性樹脂組成物の硬化物であり、  活性エネルギー線硬化性樹脂組成物が、所定量の親水性モノマーと、所定量の撥水性モノマーとを含有し、  活性エネルギー線硬化性樹脂組成物が、更に、トリアジン構造を有しない紫外線吸収剤と、ｐｋｂが９．０以下のラジカル捕捉剤とを所定量含有する防曇防汚積層体である。【選択図】図１
2019142210.tif 000002
【特許請求の範囲】
【請求項１】
基材と、前記基材上にプライマー層と、前記プライマー層上に表面が平滑な防曇防汚層とを有し、
前記プライマー層の平均厚みが、０．５μｍ以上であり、
前記防曇防汚層が、２Ｈ以上に硬い鉛筆硬度と、０．４以下の動摩擦係数と、２０μｍ以上の平均厚みとを有し、
前記防曇防汚層が、活性エネルギー線硬化性樹脂組成物の硬化物であり、
前記活性エネルギー線硬化性樹脂組成物が、アルキレンオキシド当量が１００以下でありかつアクリル当量が２００以上５００以下である親水性モノマーと、フッ素及びケイ素の少なくともいずれかを有する撥水性モノマーとを含有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記活性エネルギー線硬化性樹脂組成物における前記撥水性モノマーの含有量が、前記活性エネルギー線硬化性樹脂組成物の不揮発分に対して、０．００１質量％以上１．０質量％以下であり、
前記活性エネルギー線硬化性樹脂組成物が、更に、トリアジン構造を有しない紫外線吸収剤と、ｐｋｂが９．０以下のラジカル捕捉剤とを含有し、
前記活性エネルギー線硬化性樹脂組成物における前記トリアジン構造を有しない紫外線吸収剤の含有量が、前記活性エネルギー線硬化性樹脂組成物の不揮発分に対して、０．１質量％以上２．０質量％以下であり、
前記活性エネルギー線硬化性樹脂組成物における前記ｐｋｂが９．０以下のラジカル捕捉剤の含有量が、前記活性エネルギー線硬化性樹脂組成物の不揮発分に対して、０．０８質量％以上３．０質量％以下である、
ことを特徴とする防曇防汚積層体。
【請求項２】
基材と、前記基材上にプライマー層と、前記プライマー層上に表面が平滑な防曇防汚層とを有し、
前記プライマー層の平均厚みが、０．５μｍ以上であり、
前記防曇防汚層が、２Ｈ以上に硬い鉛筆硬度と、０．４以下の動摩擦係数と、２０μｍ以上の平均厚みとを有し、
前記防曇防汚層が、活性エネルギー線硬化性樹脂組成物の硬化物であり、
前記活性エネルギー線硬化性樹脂組成物が、アルキレンオキシド当量が１００以下でありかつアクリル当量が２００以上５００以下である親水性モノマーと、フッ素及びケイ素の少なくともいずれかを有する撥水性モノマーとを含有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記活性エネルギー線硬化性樹脂組成物における前記撥水性モノマーの含有量が、前記活性エネルギー線硬化性樹脂組成物の不揮発分に対して、０．００１質量％以上１．０質量％以下であり、
前記活性エネルギー線硬化性樹脂組成物が、更に、ラジカル捕捉構造を有し、トリアジン構造を有さず、かつｐｋｂが９．０以下の紫外線吸収剤を含有し、
前記活性エネルギー線硬化性樹脂組成物における前記ラジカル捕捉構造を有し、トリアジン構造を有さず、かつｐｋｂが９．０以下の紫外線吸収剤の含有量が、前記活性エネルギー線硬化性樹脂組成物の不揮発分に対して、０．１質量％以上２．０質量％以下である、
ことを特徴とする防曇防汚積層体。
【請求項３】
前記防曇防汚層が、波長３５０ｎｍ以下の近紫外線を７０%以上吸収する請求項１から２のいずれかに記載の防曇防汚積層体。
【請求項４】
前記防曇防汚層の表面の純水接触角が、８０°以上であり、かつヘキサデカン接触角が、３５°以上である請求項１から３のいずれかに記載の防曇防汚積層体。
【請求項５】
前記基材が、ガラス製基材である請求項１から４のいずれかに記載の防曇防汚積層体。
【請求項６】
前記防曇防汚層の平均厚みが、２０μｍ〜１００μｍである請求項１から５のいずれかに記載の防曇防汚積層体。
【請求項７】
前記プライマー層の平均厚みが、１μｍ〜５μｍである請求項１から６のいずれかに記載の防曇防汚積層体。
【請求項８】
前記活性エネルギー線硬化性樹脂組成物が、アルキレンオキシド当量が１００超でありかつアクリル当量が４００未満である架橋剤を含有し、
前記活性エネルギー線硬化性樹脂組成物における前記架橋剤の含有量が、前記活性エネルギー線硬化性樹脂組成物の不揮発分に対して、２０質量％以上４０質量％以下である請求項１から７のいずれかに記載の防曇防汚積層体。
【請求項９】
請求項１から８のいずれかに記載の防曇防汚積層体を表面に有することを特徴とする物品。
【請求項１０】
請求項１から８のいずれかに記載の防曇防汚積層体の製造方法であって、
前記プライマー層上の、前記活性エネルギー線硬化性樹脂組成物から形成される未硬化層に対して、酸素濃度１．０体積％未満の雰囲気下で紫外線照射を行い、前記防曇防汚層を形成する工程を含む、ことを特徴とする防曇防汚積層体の製造方法。
【請求項１１】
請求項１から８のいずれかに記載の防曇防汚積層体を常温以上に加温することにより、前記防曇防汚層の防曇性を向上させることを特徴とする防曇方法。
【請求項１２】
請求項１から８のいずれかに記載の防曇防汚積層体の前記防曇防汚層を清掃することにより、前記防曇防汚層の防曇性を維持させることを特徴とする防曇方法。
【請求項１３】
親水性モノマーと、撥水性モノマーと、光重合開始剤とを含有する活性エネルギー線硬化性樹脂組成物であって、
前記親水性モノマーの、アルキレンオキシド当量が１００以下でありかつアクリル当量が２００以上５００以下であり、
前記撥水性モノマーが、フッ素及びケイ素の少なくともいずれかを有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記撥水性モノマーの含有量が、前記活性エネルギー線硬化性樹脂組成物の不揮発分に対して、０．００１質量％以上１．０質量％以下であり、
前記活性エネルギー線硬化性樹脂組成物が、更に、トリアジン構造を有しない紫外線吸収剤と、ｐｋｂが９．０以下のラジカル捕捉剤とを含有し、
前記活性エネルギー線硬化性樹脂組成物における前記トリアジン構造を有しない紫外線吸収剤の含有量が、前記活性エネルギー線硬化性樹脂組成物の不揮発分に対して、０．１質量％以上２．０質量％以下であり、
前記活性エネルギー線硬化性樹脂組成物における前記ｐｋｂが９．０以下のラジカル捕捉剤の含有量が、前記活性エネルギー線硬化性樹脂組成物の不揮発分に対して、０．０８質量％以上３．０質量％以下である、
ことを特徴とする活性エネルギー線硬化性樹脂組成物。
【請求項１４】
親水性モノマーと、撥水性モノマーと、光重合開始剤とを含有する活性エネルギー線硬化性樹脂組成物であって、
前記親水性モノマーの、アルキレンオキシド当量が１００以下でありかつアクリル当量が２００以上５００以下であり、
前記撥水性モノマーが、フッ素及びケイ素の少なくともいずれかを有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記撥水性モノマーの含有量が、前記活性エネルギー線硬化性樹脂組成物の不揮発分に対して、０．００１質量％以上１．０質量％以下であり、
前記活性エネルギー線硬化性樹脂組成物が、更に、ラジカル捕捉構造を有し、トリアジン構造を有さず、かつｐｋｂが９．０以下の紫外線吸収剤を含有し、
前記活性エネルギー線硬化性樹脂組成物における前記ラジカル捕捉構造を有し、トリアジン構造を有さず、かつｐｋｂが９．０以下の紫外線吸収剤の含有量が、前記活性エネルギー線硬化性樹脂組成物の不揮発分に対して、０．１質量％以上２．０質量％以下である、
ことを特徴とする活性エネルギー線硬化性樹脂組成物。
【請求項１５】
前記活性エネルギー線硬化性樹脂組成物が、活性エネルギー線により硬化して得られる表面が平滑な防曇防汚層の表面の鉛筆硬度が２Ｈ以上に硬く、動摩擦係数が０．４０以下である請求項１３から１４のいずれかに記載の活性エネルギー線硬化性樹脂組成物。
【請求項１６】
前記防曇防汚層の表面の純水接触角が、８０°以上であり、かつヘキサデカン接触角が、３５°以上である請求項１３から１５のいずれかに記載の活性エネルギー線硬化性樹脂組成物。
【請求項１７】
沸点８０℃以上の溶剤を含有する請求項１３から１４のいずれかに記載の活性エネルギー線硬化性樹脂組成物。
【請求項１８】
アルキレンオキシド当量が１００超でありかつアクリル当量が４００未満である架橋剤を含有し、
前記活性エネルギー線硬化性樹脂組成物における前記架橋剤の含有量が、前記活性エネルギー線硬化性樹脂組成物の不揮発分に対して、２０質量％以上４０質量％以下である請求項１３から１７のいずれかに記載の活性エネルギー線硬化性樹脂組成物。
【発明の詳細な説明】
【技術分野】
【０００１】
本発明は、建築用途、産業用途、自動車用途、光学用途、太陽電池パネルなどの広範囲に使用できる防曇防汚積層体、及びその製造方法、前記防曇防汚積層体を用いた物品、前記防曇防汚積層体を用いた防曇方法、並びに前記防曇防汚積層体の防曇防汚層の形成に適用可能な活性エネルギー線硬化性樹脂組成物に関する。
【背景技術】
【０００２】
種々の物品には、その表面を装飾及び保護するために、その表面に樹脂フィルム、ガラスなどが貼り付けられている。
しかし、物品の表面を装飾及び保護する樹脂フィルム、ガラスなどが曇ることにより物品の視認性及び美観が低下することがある。
そのため、そのような物品の視認性及び美観の低下を防ぐために、前記樹脂フィルム及びガラスには、防曇処理が施されている。
【０００３】
例えば、防曇性、防汚性、及び耐傷性を備え、特定の組成を有する電子線硬化型ハードコートシートが提案されている（例えば、特許文献１参照）。
【０００４】
通常、防曇性が求められる、鏡、ガラス窓、眼鏡などの物品においては、常温常湿よりも高温高湿状態に曝される場合がある。その場合において、防曇防汚層に防曇性の低下や白化が生じると、物品の視認性が低下するという問題がある。
【０００５】
一方、物品が屋外に使用される場合、長期間の太陽光に暴露されることにより物品の表面の膜が劣化する。特に、活性エネルギー線硬化性樹脂組成物の硬化膜においては、太陽光に暴露されると、膜が脆くなったり、膜が割れたり、膜が変色したりすることがある。そこで、太陽光による物品の表面の膜の劣化を低減させるために、物品の表面に適用される膜を形成するための組成物に、紫外線吸収剤を添加する場合がある（例えば、特許文献２の〔請求項６〕参照）。
【０００６】
しかしながら、外観、密着性、防汚性、及び耐傷性に優れ、かつ高温高湿状態でも防曇性に優れ、更に、紫外線に長時間曝された場合でもそれらの特性が低下せずかつ変色も起きにくい防曇防汚積層体は知られておらず、外観、密着性、防汚性、及び耐傷性に優れ、かつ高温高湿状態でも防曇性に優れ、更に、紫外線に長時間曝された場合でもそれらの特性が低下せずかつ変色も起きにくい防曇防汚積層体が求められている。
【先行技術文献】
【特許文献】
【０００７】
【特許文献１】特許第３７６０６６９号公報
【特許文献２】特許第４８７２６７０号公報
【発明の概要】
【発明が解決しようとする課題】
【０００８】
本発明は、従来における前記諸問題を解決し、以下の目的を達成することを課題とする。即ち、本発明は、外観、密着性、防汚性、及び耐傷性に優れ、かつ高温高湿状態でも防曇性に優れ、更に、紫外線に長時間曝された場合でもそれらの特性が低下せずかつ変色も起きにくい防曇防汚積層体、及びその製造方法、前記防曇防汚積層体を用いた物品、前記防曇防汚積層体を用いた防曇方法、並びに前記防曇防汚積層体の防曇防汚層の形成に適用可能な活性エネルギー線硬化性樹脂組成物を提供することを目的とする。
【課題を解決するための手段】
【０００９】
前記課題を解決するための手段としては、以下の通りである。即ち、
＜１＞  基材と、前記基材上にプライマー層と、前記プライマー層上に表面が平滑な防曇防汚層とを有し、
前記プライマー層の平均厚みが、０．５μｍ以上であり、
前記防曇防汚層が、２Ｈ以上に硬い鉛筆硬度と、０．４以下の動摩擦係数と、１０μｍ以上の平均厚みとを有し、
前記防曇防汚層が、活性エネルギー線硬化性樹脂組成物の硬化物であり、
前記活性エネルギー線硬化性樹脂組成物が、アルキレンオキシド当量が１００以下でありかつアクリル当量が２００以上５００以下である親水性モノマーと、フッ素及びケイ素の少なくともいずれかを有する撥水性モノマーとを含有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記活性エネルギー線硬化性樹脂組成物における前記撥水性モノマーの含有量が、前記活性エネルギー線硬化性樹脂組成物の不揮発分に対して、０．００１質量％以上１０質量％以下であり、
前記活性エネルギー線硬化性樹脂組成物が、更に、トリアジン構造を有しない紫外線吸収剤と、ｐｋｂが９．０以下のラジカル捕捉剤とを含有し、
前記活性エネルギー線硬化性樹脂組成物における前記トリアジン構造を有しない紫外線吸収剤の含有量が、前記活性エネルギー線硬化性樹脂組成物の不揮発分に対して、０．１質量％以上２．０質量％以下であり、
前記活性エネルギー線硬化性樹脂組成物における前記ｐｋｂが９．０以下のラジカル捕捉剤の含有量が、前記活性エネルギー線硬化性樹脂組成物の不揮発分に対して、０．０８質量％以上３．０質量％以下である、
ことを特徴とする防曇防汚積層体である。
＜２＞  基材と、前記基材上にプライマー層と、前記プライマー層上に表面が平滑な防曇防汚層とを有し、
前記プライマー層の平均厚みが、０．５μｍ以上であり、
前記防曇防汚層が、２Ｈ以上に硬い鉛筆硬度と、０．４以下の動摩擦係数と、１０μｍ以上の平均厚みとを有し、
前記防曇防汚層が、活性エネルギー線硬化性樹脂組成物の硬化物であり、
前記活性エネルギー線硬化性樹脂組成物が、アルキレンオキシド当量が１００以下でありかつアクリル当量が２００以上５００以下である親水性モノマーと、フッ素及びケイ素の少なくともいずれかを有する撥水性モノマーとを含有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記活性エネルギー線硬化性樹脂組成物における前記撥水性モノマーの含有量が、前記活性エネルギー線硬化性樹脂組成物の不揮発分に対して、０．００１質量％以上１０質量％以下であり、
前記活性エネルギー線硬化性樹脂組成物が、更に、ラジカル捕捉構造を有し、トリアジン構造を有さず、かつｐｋｂが９．０以下の紫外線吸収剤を含有し、
前記活性エネルギー線硬化性樹脂組成物における前記ラジカル捕捉構造を有し、トリアジン構造を有さず、かつｐｋｂが９．０以下の紫外線吸収剤の含有量が、前記活性エネルギー線硬化性樹脂組成物の不揮発分に対して、０．１質量％以上２．０質量％以下である、
ことを特徴とする防曇防汚積層体である。
＜３＞  前記防曇防汚層が、波長３５０ｎｍ以下の近紫外線を７０%以上吸収する前記＜１＞から＜２＞のいずれかに記載の防曇防汚積層体である。
＜４＞  前記防曇防汚層の表面の純水接触角が、８０°以上であり、かつヘキサデカン接触角が、３５°以上である前記＜１＞から＜３＞のいずれかに記載の防曇防汚積層体である。
＜５＞  前記基材が、ガラス製基材である前記＜１＞から＜４＞のいずれかに記載の防曇防汚積層体である。
＜６＞  前記防曇防汚層の平均厚みが、１０μｍ〜１００μｍである前記＜１＞から＜５＞のいずれかに記載の防曇防汚積層体である。
＜７＞  前記プライマー層の平均厚みが、１μｍ〜５μｍである前記＜１＞から＜６＞のいずれかに記載の防曇防汚積層体である。
＜８＞  前記活性エネルギー線硬化性樹脂組成物が、アルキレンオキシド当量が１００超でありかつアクリル当量が４００未満である架橋剤を含有し、
前記活性エネルギー線硬化性樹脂組成物における前記架橋剤の含有量が、前記活性エネルギー線硬化性樹脂組成物の不揮発分に対して、２０質量％以上４０質量％以下である前記＜１＞から＜７＞のいずれかに記載の防曇防汚積層体である。
＜９＞  前記＜１＞から＜８＞のいずれかに記載の防曇防汚積層体を表面に有することを特徴とする物品である。
＜１０＞  前記＜１＞から＜８＞のいずれかに記載の防曇防汚積層体の製造方法であって、
前記プライマー層上の、前記活性エネルギー線硬化性樹脂組成物から形成される未硬化層に対して、酸素濃度１．０体積％未満の雰囲気下で紫外線照射を行い、前記防曇防汚層を形成する工程を含む、ことを特徴とする防曇防汚積層体の製造方法である。
＜１１＞  前記＜１＞から＜８＞のいずれかに記載の防曇防汚積層体を常温以上に加温することにより、前記防曇防汚層の防曇性を向上させることを特徴とする防曇方法である。
＜１２＞  前記＜１＞から＜８＞のいずれかに記載の防曇防汚積層体の前記防曇防汚層を清掃することにより、前記防曇防汚層の防曇性を維持させることを特徴とする防曇方法である。
＜１３＞  親水性モノマーと、撥水性モノマーと、光重合開始剤とを含有する活性エネルギー線硬化性樹脂組成物であって、
前記親水性モノマーの、アルキレンオキシド当量が１００以下でありかつアクリル当量が２００以上５００以下であり、
前記撥水性モノマーが、フッ素及びケイ素の少なくともいずれかを有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記撥水性モノマーの含有量が、前記活性エネルギー線硬化性樹脂組成物の不揮発分に対して、０．００１質量％以上１０質量％以下であり、
前記活性エネルギー線硬化性樹脂組成物が、更に、トリアジン構造を有しない紫外線吸収剤と、ｐｋｂが９．０以下のラジカル捕捉剤とを含有し、
前記活性エネルギー線硬化性樹脂組成物における前記トリアジン構造を有しない紫外線吸収剤の含有量が、前記活性エネルギー線硬化性樹脂組成物の不揮発分に対して、０．１質量％以上２．０質量％以下であり、
前記活性エネルギー線硬化性樹脂組成物における前記ｐｋｂが９．０以下のラジカル捕捉剤の含有量が、前記活性エネルギー線硬化性樹脂組成物の不揮発分に対して、０．０８質量％以上３．０質量％以下である、
ことを特徴とする活性エネルギー線硬化性樹脂組成物である。
＜１４＞  親水性モノマーと、撥水性モノマーと、光重合開始剤とを含有する活性エネルギー線硬化性樹脂組成物であって、
前記親水性モノマーの、アルキレンオキシド当量が１００以下でありかつアクリル当量が２００以上５００以下であり、
前記撥水性モノマーが、フッ素及びケイ素の少なくともいずれかを有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記撥水性モノマーの含有量が、前記活性エネルギー線硬化性樹脂組成物の不揮発分に対して、０．００１質量％以上１０質量％以下であり、
前記活性エネルギー線硬化性樹脂組成物が、更に、ラジカル捕捉構造を有し、トリアジン構造を有さず、かつｐｋｂが９．０以下の紫外線吸収剤を含有し、
前記活性エネルギー線硬化性樹脂組成物における前記ラジカル捕捉構造を有し、トリアジン構造を有さず、かつｐｋｂが９．０以下の紫外線吸収剤の含有量が、前記活性エネルギー線硬化性樹脂組成物の不揮発分に対して、０．１質量％以上２．０質量％以下である、
ことを特徴とする活性エネルギー線硬化性樹脂組成物である。
＜１５＞  前記活性エネルギー線硬化性樹脂組成物が、活性エネルギー線により硬化して得られる表面が平滑な防曇防汚層の表面の鉛筆硬度が２Ｈ以上に硬く、動摩擦係数が０．４０以下である前記＜１３＞から＜１４＞のいずれかに記載の活性エネルギー線硬化性樹脂組成物である。
＜１６＞  前記防曇防汚層の表面の純水接触角が、８０°以上であり、かつヘキサデカン接触角が、３５°以上である前記＜１３＞から＜１５＞のいずれかに記載の活性エネルギー線硬化性樹脂組成物である。
＜１７＞  沸点８０℃以上の溶剤を含有する前記＜１３＞から＜１４＞のいずれかに記載の活性エネルギー線硬化性樹脂組成物である。
＜１８＞  アルキレンオキシド当量が１００超でありかつアクリル当量が４００未満である架橋剤を含有し、
前記活性エネルギー線硬化性樹脂組成物における前記架橋剤の含有量が、前記活性エネルギー線硬化性樹脂組成物の不揮発分に対して、２０質量％以上４０質量％以下である前記＜１３＞から＜１７＞のいずれかに記載の活性エネルギー線硬化性樹脂組成物である。
【発明の効果】
【００１０】
本発明によれば、従来における前記諸問題を解決し、前記目的を達成することができ、外観、密着性、防汚性、及び耐傷性に優れ、かつ高温高湿状態でも防曇性に優れ、更に、紫外線に長時間曝された場合でもそれらの特性が低下せずかつ変色も起きにくい防曇防汚積層体、及びその製造方法、前記防曇防汚積層体を用いた物品、前記防曇防汚積層体を用いた防曇方法、並びに前記防曇防汚積層体の防曇防汚層の形成に適用可能な活性エネルギー線硬化性樹脂組成物を提供することができる。
【図面の簡単な説明】
【００１１】
【図１】図１は、本発明の防曇防汚積層体の一例の概略断面図である。
【図２Ａ】図２Ａは、インモールド成形により本発明の物品を製造する一例を説明するための工程図である。
【図２Ｂ】図２Ｂは、インモールド成形により本発明の物品を製造する一例を説明するための工程図である。
【図２Ｃ】図２Ｃは、インモールド成形により本発明の物品を製造する一例を説明するための工程図である。
【図２Ｄ】図２Ｄは、インモールド成形により本発明の物品を製造する一例を説明するための工程図である。
【図２Ｅ】図２Ｅは、インモールド成形により本発明の物品を製造する一例を説明するための工程図である。
【図２Ｆ】図２Ｆは、インモールド成形により本発明の物品を製造する一例を説明するための工程図である。
【図３】図３は、本発明の物品の一例の概略断面図である（その１）。
【図４】図４は、本発明の物品の一例の概略断面図である（その２）。
【図５】図５は、本発明の物品の一例の概略断面図である（その３）。
【図６】図６は、本発明の物品の一例の概略断面図である（その４）。
【図７】図７は、実施例１の防曇防汚積層体、比較例１の積層体、及び基材の正反射率スペクトルである。
【発明を実施するための形態】
【００１２】
（防曇防汚積層体）
本発明の防曇防汚積層体は、基材と、プライマー層と、防曇防汚層とを少なくとも有し、更に必要に応じて、その他の部材を有する。
【００１３】
＜防曇防汚積層体の特徴＞
前記防曇防汚積層体の一態様は、以下の特徴を兼ね備える。
前記プライマー層の平均厚みは、０．５μｍ以上である。
前記防曇防汚層の鉛筆硬度は、２Ｈ以上に硬い。
前記防曇防汚層の動摩擦係数は、０．４０以下である。
前記防曇防汚層の平均厚みは、１０μｍ以上である。
前記防曇防汚層は、活性エネルギー線硬化性樹脂組成物の硬化物である。
前記活性エネルギー線硬化性樹脂組成物は、アルキレンオキシド当量が１００以下でありかつアクリル当量が２００以上５００以下である親水性モノマーと、フッ素及びケイ素の少なくともいずれかを有する撥水性モノマーとを含有する。
前記活性エネルギー線硬化性樹脂組成物における前記親水性モノマーの含有量は、前記活性エネルギー線硬化性樹脂組成物の不揮発分に対して、５５質量％以上９０質量％以下である。
前記活性エネルギー線硬化性樹脂組成物における前記撥水性モノマーの含有量は、前記活性エネルギー線硬化性樹脂組成物の不揮発分に対して、０．００１質量％以上１０質量％以下である。
前記活性エネルギー線硬化性樹脂組成物は、更に、トリアジン構造を有しない紫外線吸収剤と、ｐｋｂが９．０以下のラジカル捕捉剤とを含有する。
前記活性エネルギー線硬化性樹脂組成物における前記トリアジン構造を有しない紫外線吸収剤の含有量は、前記活性エネルギー線硬化性樹脂組成物の不揮発分に対して、０．１質量％以上２．０質量％以下である。
前記活性エネルギー線硬化性樹脂組成物における前記ｐｋｂが９．０以下のラジカル捕捉剤の含有量は、前記活性エネルギー線硬化性樹脂組成物の不揮発分に対して、０．０８質量％以上３．０質量％以下である。
前記防曇防汚積層体は、上記特徴を兼ね備えることにより、外観、密着性、防汚性、及び耐傷性に優れ、かつ高温高湿状態でも防曇性に優れ、更に、紫外線に長時間曝された場合でもそれらの特性が低下せずかつ変色も起きにくい。
【００１４】
前記防曇防汚積層体の他の一態様は、以下の特徴を兼ね備える。
前記プライマー層の平均厚みは、０．５μｍ以上である。
前記防曇防汚層の鉛筆硬度は、２Ｈ以上に硬い。
前記防曇防汚層の動摩擦係数は、０．４０以下である。
前記防曇防汚層の平均厚みは、１０μｍ以上である。
前記防曇防汚層は、活性エネルギー線硬化性樹脂組成物の硬化物である。
前記活性エネルギー線硬化性樹脂組成物は、アルキレンオキシド当量が１００以下でありかつアクリル当量が２００以上５００以下である親水性モノマーと、フッ素及びケイ素の少なくともいずれかを有する撥水性モノマーとを含有する。
前記活性エネルギー線硬化性樹脂組成物における前記親水性モノマーの含有量は、前記活性エネルギー線硬化性樹脂組成物の不揮発分に対して、５５質量％以上９０質量％以下である。
前記活性エネルギー線硬化性樹脂組成物における前記撥水性モノマーの含有量は、前記活性エネルギー線硬化性樹脂組成物の不揮発分に対して、０．００１質量％以上１０質量％以下である。
前記活性エネルギー線硬化性樹脂組成物は、更に、ラジカル捕捉構造を有し、トリアジン構造を有さず、かつｐｋｂが９．０以下の紫外線吸収剤を含有する。
前記活性エネルギー線硬化性樹脂組成物における前記ラジカル捕捉構造を有し、トリアジン構造を有さず、かつｐｋｂが９．０以下の紫外線吸収剤の含有量は、前記活性エネルギー線硬化性樹脂組成物の不揮発分に対して、０．１質量％以上２．０質量％以下である。
前記防曇防汚積層体は、上記特徴を兼ね備えることにより、外観、密着性、防汚性、及び耐傷性に優れ、かつ高温高湿状態でも防曇性に優れ、更に、紫外線に長時間曝された場合でもそれらの特性が低下せずかつ変色も起きにくい。
【００１５】
＜基材＞
前記基材としては、特に制限はなく、目的に応じて適宜選択することができ、例えば、樹脂製基材、無機製基材などが挙げられる。
【００１６】
＜＜無機製基材＞＞
前記無機製基材としては、例えば、ガラス製基材、石英製基材、サファイア製基材などが挙げられる。
【００１７】
前記ガラス製基材としては、特に制限はなく、目的に応じて適宜選択することができ、例えば、ケイ酸ガラス（ケイ酸塩ガラス）、ソーダ石灰ガラス、カリガラスなどが挙げられる。
また、前記ガラス製基材は、強化ガラス、合せガラス、耐熱ガラスなどであってもよい。
前記ガラス製基材は、自動車用の窓ガラス、建築用の窓ガラス、レンズ、鏡、ゴーグルなどいずれの用途に用いられるものであってもよい。
前記ガラス製基材の形状は、通常、板状であるが、シート状、湾曲状等のどのような形状であってもよい。
【００１８】
＜＜樹脂製基材＞＞
前記樹脂製基材の材質としては、特に制限はなく、目的に応じて適宜選択することができ、例えば、トリアセチルセルロース（ＴＡＣ）、ポリエステル（ＴＰＥＥ）、ポリエチレンテレフタレート（ＰＥＴ）、ポリエチレンナフタレート（ＰＥＮ）、ポリイミド（ＰＩ）、ポリアミド（ＰＡ）、アラミド、ポリエチレン（ＰＥ）、ポリアクリレート、ポリエーテルスルフォン、ポリスルフォン、ポリプロピレン（ＰＰ）、ポリスチレン、ジアセチルセルロース、ポリ塩化ビニル、アクリル樹脂（ＰＭＭＡ）、ポリカーボネート（ＰＣ）、エポキシ樹脂、尿素樹脂、ウレタン樹脂、メラミン樹脂、フェノール樹脂、アクリロニトリル・ブタジエン・スチレン共重合体、シクロオレフィンポリマー（ＣＯＰ）、シクロオレフィンコポリマー（ＣＯＣ）、ＰＣ／ＰＭＭＡ積層体、ゴム添加ＰＭＭＡなどが挙げられる。
【００１９】
前記基材は、透明性を有することが好ましい。
【００２０】
前記基材の形状としては、特に制限はなく、目的に応じて適宜選択することができるが、フィルム状であることが好ましい。
前記基材がフィルム状の場合、前記基材の平均厚みとしては、特に制限はなく、目的に応じて適宜選択することができるが、５μｍ以上１，０００μｍ以下が好ましく、５０μｍ以上５００μｍ以下がより好ましい。
【００２１】
前記基材の表面には、文字、模様、画像などが印刷されていてもよい。
【００２２】
前記基材の表面には、前記防曇防汚積層体を成形加工時、前記基材と成形材料との密着性を高めるため、又は成形加工時の成形材料の流動圧から前記文字、前記模様、及び前記画像を保護するために、バインダー層を設けてもよい。前記バインダー層の材質としては、アクリル系、ウレタン系、ポリエステル系、ポリアミド系、エチレンブチルアルコール系、エチレン酢酸ビニル共重合体系等の各種バインダーの他、各種接着剤を用いることができる。なお、前記バインダー層は２層以上設けてもよい。使用するバインダーは、成形材料に適した感熱性、感圧性を有するものを選択できる。
【００２３】
前記防曇防汚層側と反対側の前記基材の表面は、シワ模様を有していてもよい。そうすることで、複数の前記防曇防汚積層体を重ねたときのブロッキングが防止され、後工程でのハンドリング性が向上し、物品を効率よく製造できる。
前記シワ模様は、例えば、シボ加工により形成できる。
ここで、ブロッキングとは、複数のシートを重ねた際に、各シートの引き離しが困難になることをいう。
【００２４】
＜プライマー層＞
前記防曇防汚層は、前記基材との密着性が十分ではない。そこで、前記防曇防汚積層体においては、前記基材と、前記防曇防汚層との間に、前記基材への前記防曇防汚層の密着性を向上させるプライマー層が配されている。
【００２５】
前記プライマー層は、薄いと密着性向上効果が不十分であることから、前記プライマー層の平均厚みは、０．５μｍ以上である。
前記プライマー層の平均厚みとしては、０．５μｍ以上であれば、特に制限はなく、目的に応じて適宜選択することができるが、１μｍ以上５μｍ以下が好ましく、２μｍ以上５μｍ以下がより好ましい。
前記プライマー層の平均厚みが好ましい範囲内であることで、高温蒸気（例えば、６０℃以上）、熱衝撃（例えば、−２０℃から８０℃への急激な変化）、アルカリ性洗剤に曝されても、密着性が低下しにくく、前記防曇防汚層の剥離を防止できる。
【００２６】
平均厚みは、以下の方法により求められる。
プライマー層の厚みは、防曇防汚積層体の断面を、電界放出形走査電子顕微鏡Ｓ−４７００（商品名；株式会社日立ハイテクノロジーズ製）で観察することで測定できる。任意の１０箇所で測定し、その平均値を、平均厚みとする。
また、フィルメトリクス株式会社製Ｆ２０膜厚測定システムで測定してもよい。
【００２７】
前記プライマー層は、例えば、活性エネルギー線硬化性樹脂組成物を塗布することにより形成できる。即ち、前記プライマー層は、例えば、活性エネルギー線硬化性樹脂組成物が活性エネルギー線により硬化した硬化物である。前記活性エネルギー線硬化性樹脂組成物としては、例えば、ウレタン（メタ）アクリレートと、光重合開始剤とを少なくとも含有し、更に必要に応じて、溶剤などのその他の成分を含有する活性エネルギー線硬化性樹脂組成物などが挙げられる。
【００２８】
前記ウレタン（メタ）アクリレートとしては、特に制限はなく、目的に応じて適宜選択することができ、例えば、脂肪族ウレタン（メタ）アクリレート、芳香族ウレタン（メタ）アクリレートなどが挙げられる。これらの中でも、脂肪族ウレタン（メタ）アクリレートが好ましい。
前記光重合開始剤の具体例としては、例えば、後述する前記防曇防汚層の説明において例示する前記光重合開始剤の具体例が挙げられる。
前記溶剤の具体例としては、例えば、後述する前記防曇防汚層の説明において例示する前記溶剤の具体例が挙げられる。
【００２９】
前記活性エネルギー線硬化性樹脂組成物は、更に、エチレンオキサイド構造を有する（メタ）アクリレートを含有することが好ましい。前記エチレンオキサイド構造を有する（メタ）アクリレートとしては、例えば、例えば、ペンタエリスリトールエトキシテトラ（メタ）アクリレート、トリメチロールプロパンエトキシトリ（メタ）アクリレートなどが挙げられる。
【００３０】
前記塗布の方法としては、特に制限はなく、目的に応じて適宜選択することができ、例えば、ワイヤーバーコーティング、ブレードコーティング、スピンコーティング、リバースロールコーティング、ダイコーティング、スプレーコーティング、ロールコーティング、グラビアコーティング、マイクログラビアコーティング、リップコーティング、エアーナイフコーティング、カーテンコーティング、コンマコート法、ディッピング法などが挙げられる。
【００３１】
＜防曇防汚層＞
前記防曇防汚層の一態様は、以下の特徴を兼ね備える。
前記防曇防汚層の鉛筆硬度は、２Ｈ以上に硬い。
前記防曇防汚層の動摩擦係数は、０．４０以下である。
前記防曇防汚層の平均厚みは、１０μｍ以上である。
前記防曇防汚層は、活性エネルギー線硬化性樹脂組成物の硬化物である。
前記活性エネルギー線硬化性樹脂組成物は、アルキレンオキシド当量が１００以下でありかつアクリル当量が２００以上５００以下である親水性モノマーと、フッ素及びケイ素の少なくともいずれかを有する撥水性モノマーとを含有する。
前記活性エネルギー線硬化性樹脂組成物における前記親水性モノマーの含有量は、前記活性エネルギー線硬化性樹脂組成物の不揮発分に対して、５５質量％以上９０質量％以下である。
前記活性エネルギー線硬化性樹脂組成物における前記撥水性モノマーの含有量は、前記活性エネルギー線硬化性樹脂組成物の不揮発分に対して、０．００１質量％以上１０質量％以下である。
前記活性エネルギー線硬化性樹脂組成物は、更に、トリアジン構造を有しない紫外線吸収剤と、ｐｋｂが９．０以下のラジカル捕捉剤とを含有する。
前記活性エネルギー線硬化性樹脂組成物における前記トリアジン構造を有しない紫外線吸収剤の含有量は、前記活性エネルギー線硬化性樹脂組成物の不揮発分に対して、０．１質量％以上２．０質量％以下である。
前記活性エネルギー線硬化性樹脂組成物における前記ｐｋｂが９．０以下のラジカル捕捉剤の含有量は、前記活性エネルギー線硬化性樹脂組成物の不揮発分に対して、０．０８質量％以上３．０質量％以下である。
【００３２】
前記防曇防汚層の他の一態様は、以下の特徴を兼ね備える。
前記防曇防汚層の鉛筆硬度は、２Ｈ以上に硬い。
前記防曇防汚層の動摩擦係数は、０．４０以下である。
前記防曇防汚層の平均厚みは、１０μｍ以上である。
前記防曇防汚層は、活性エネルギー線硬化性樹脂組成物の硬化物である。
前記活性エネルギー線硬化性樹脂組成物は、アルキレンオキシド当量が１００以下でありかつアクリル当量が２００以上５００以下である親水性モノマーと、フッ素及びケイ素の少なくともいずれかを有する撥水性モノマーとを含有する。
前記活性エネルギー線硬化性樹脂組成物における前記親水性モノマーの含有量は、前記活性エネルギー線硬化性樹脂組成物の不揮発分に対して、５５質量％以上９０質量％以下である。
前記活性エネルギー線硬化性樹脂組成物における前記撥水性モノマーの含有量は、前記活性エネルギー線硬化性樹脂組成物の不揮発分に対して、０．００１質量％以上１０質量％以下である。
前記活性エネルギー線硬化性樹脂組成物は、更に、ラジカル捕捉構造を有し、トリアジン構造を有さず、かつｐｋｂが９．０以下の紫外線吸収剤を含有する。
前記活性エネルギー線硬化性樹脂組成物における前記ラジカル捕捉構造を有し、トリアジン構造を有さず、かつｐｋｂが９．０以下の紫外線吸収剤の含有量は、前記活性エネルギー線硬化性樹脂組成物の不揮発分に対して、０．１質量％以上２．０質量％以下である。
【００３３】
前記防曇防汚層は、波長３５０ｎｍ以下の近紫外線を７０％以上吸収することが好ましい。
【００３４】
前記防曇防汚層は、前記プライマー層上に配されている。
前記防曇防汚層は、表面が平滑である。ここで、表面が平滑であるとは、意図的に形成された凸部又は凹部を表面に有さないことを意味する。例えば、前記防曇防汚積層体においては、前記防曇防汚層を形成する際（前記硬化物を形成する際）に、物理的な加工による微細な凸部又は凹部が表面に形成されていない。
前記防曇防汚層が表面に微細な凸部又は凹部を有さないことで、マジックインキ、指紋、汗、化粧品（ファンデーション、ＵＶプロテクターなど）等の水性汚れ及び／又は油性汚れが付着し難い。また、例えそれらの汚れが付着した場合でもティッシュなどで容易に除去できる。
【００３５】
＜＜鉛筆硬度＞＞
鉛筆硬度は、ＪＩＳ  Ｋ  ５６００−５−４に従って測定される。
前記防曇防汚層の鉛筆硬度は、２Ｈ以上に硬く、２Ｈ以上５Ｈ以下が好ましく、２Ｈ以上４Ｈ以下がより好ましい。前記鉛筆硬度が、Ｈ以下に柔らかいと、耐傷性が不十分となる。
【００３６】
＜＜動摩擦係数＞＞
動摩擦係数は、以下の方法により求められる。
動摩擦係数は、Ｔｒｉｂｏｓｔｅｒ  ＴＳ５０１（商品名；協和界面科学株式会社製）を用いて測定する。面接触子にＢＥＭＣＯＴ（登録商標）  Ｍ−３ＩＩ（商品名；旭化成株式会社製）を両面テープで貼り付け、測定荷重５０ｇ／ｃｍ２、測定速度１．７ｍｍ／ｓ、測定距離２０ｍｍとし、任意の１２箇所で測定し、その平均値を動摩擦係数とする。
【００３７】
前記防曇防汚層の動摩擦係数は、０．４０以下であり、０．３７以下が好ましく、０．３０以下がより好ましい。前記動摩擦係数が、０．４０以下であることで、払拭材料のすべり性がよく汚れが付着しても拭き取りやすい。また、力を逃がす効果が生じ、前記防曇防汚層が傷つきにくい。
前記防曇防汚層の動摩擦係数の下限値としては、特に制限はなく、目的に応じて適宜選択することができるが、前記防曇防汚層の動摩擦係数は、例えば、０．１０以上が好ましい。
【００３８】
＜＜平均厚み＞＞
平均厚みは、以下の方法により求められる。
防曇防汚層の厚みは、防曇防汚積層体の断面を、電界放出形走査電子顕微鏡Ｓ−４７００（商品名；株式会社日立ハイテクノロジーズ製）で観察することで測定できる。任意の１０箇所で測定し、その平均値を、平均厚みとする。
また、フィルメトリクス株式会社製Ｆ２０膜厚測定システムで測定してもよい。
【００３９】
高温高湿度（たとえば３５℃８５％ＲＨ）の雰囲気で一定時間以上（たとえば１０分以上）曇りを抑えるには、防曇防汚層の厚みを一定以上にすることが有効である。
その観点から、前記防曇防汚層の平均厚みは、１０μｍ以上であり、２０μｍ以上が好ましく、２６μｍ以上がより好ましい。
前記防曇防汚層の平均厚みは、厚い分には、払拭時に加わった圧力で防曇防汚層が変形を受けた際の高い復元性に悪影響を与えないため、特に制限はなく、目的に応じて適宜選択することができる。前記防曇防汚層の平均厚みの上限値としては、特に制限はなく、目的に応じて適宜選択することができ、例えば、前記平均厚みは、３０μｍ以下、４０μｍ以下、５０μｍ以下、１００μｍ以下などが挙げられる。
【００４０】
＜＜純水接触角＞＞
前記防曇防汚層の表面の純水接触角は、８０°以上が好ましく、９０°以上がより好ましく、１００°以上が特に好ましい。前記純水接触角の上限値としては、特に制限はなく、目的に応じて適宜選択することができ、前記純水接触角は、例えば、１３０°以下、１５０°以下、１７０°以下などが挙げられる。
【００４１】
前記純水接触角は、接触角計であるＰＣＡ−１（協和界面化学株式会社製）を用いて、下記条件で測定する。蒸留水をプラスチックシリンジに入れて、その先端にステンレス製の針を取り付けて評価面（防曇防汚層表面）に滴下する。
水の滴下量：２μＬ
測定温度：２５℃
水を滴下して５秒経過後の接触角を、防曇防汚層表面の任意の１０か所で測定し、その平均値を純水接触角とする。
【００４２】
＜＜ヘキサデカン接触角＞＞
前記防曇防汚層の表面のヘキサデカン接触角は、３５°以上が好ましく、４０°以上がより好ましく、６０°以上が特に好ましい。前記ヘキサデカン接触角の上限値としては、特に制限はなく、目的に応じて適宜選択することができ、前記純水接触角は、例えば、１００°以下、１２０°以下、１５０°以下などが挙げられる。
【００４３】
前記ヘキサデカン接触角は、接触角計であるＰＣＡ−１（協和界面化学株式会社製）を用いて、下記条件で測定する。ヘキサデカンをプラスチックシリンジに入れて、その先端にテフロンコートステンレス製の針を取り付けて評価面（防曇防汚層表面）に滴下する。
ヘキサデカンの滴下量：１μＬ
測定温度：２５℃
ヘキサデカンを滴下して２０秒経過後の接触角を、防曇防汚層表面の任意の１０か所で測定し、その平均値をヘキサデカン接触角とする。
【００４４】
純水接触角が上記好ましい範囲内であり、且つヘキサデカン接触角が上記好ましい範囲内であると、マジックインキ、指紋、汗、化粧品（ファンデーション、ＵＶプロテクターなど）等の水性汚れ及び／又は油性汚れが付着した場合でも、それらの汚れがバルクの下層に浸透することが防止され、防曇性に加え、防汚性にも優れる。
【００４５】
＜＜活性エネルギー線硬化性樹脂組成物＞＞
前記防曇防汚層は、活性エネルギー線硬化性樹脂組成物の硬化物である。
前記活性エネルギー線硬化性樹脂組成物は、親水性モノマーと、撥水性モノマーとを含有し、更に必要に応じて、架橋剤、光重合開始剤、溶剤などのその他の成分を含有する。
前記活性エネルギー線硬化性樹脂組成物の一態様では、トリアジン構造を有しない紫外線吸収剤と、ｐｋｂが９．０以下のラジカル捕捉剤とを含有する。
前記活性エネルギー線硬化性樹脂組成物の他の一態様では、ラジカル捕捉構造を有し、トリアジン構造を有さず、かつｐｋｂが９．０以下の紫外線吸収剤を含有する。
【００４６】
−親水性モノマー−
前記親水性モノマーは、アルキレンオキシド当量が１００以下でありかつアクリル当量が２００以上５００以下である。
【００４７】
ここで、アルキレンオキシド当量とは、アルキレンオキシド基１ｍｏｌあたりのモノマー質量であり、モノマーの分子量を、当該モノマー１分子当りのアルキレンオキシドの数で除して得られる。
アクリル当量とは、（メタ）アクリル基１ｍｏｌあたりのモノマー質量であり、モノマーの分子量を、当該モノマー１分子当りの（メタ）アクリル基〔（メタ）アクリロイル基ともいう〕の数で除して得られる。
【００４８】
前記アルキレンオキシドにおけるアルキレン基の炭素数としては、１以上１２以下が好ましく、１以上４以下がより好ましい。
前記アルキレンオキシドとしては、例えば、メチレンオキシド（炭素数１）、１，２−エチレンオキシド（炭素数２）、１，３−プロピレンオキシド（炭素数３）、１，２−プロピレンオキシド（炭素数３）、１，４−ブチレンオキシド（炭素数４）などが挙げられる。
【００４９】
前記親水性モノマーにおける前記アルキレンオキシド当量の下限値としては、特に制限はなく、目的に応じて適宜選択することができ、前記アルキレンオキシド当量としては、例えば、３０以上、４０以上などが挙げられる。
【００５０】
前記親水性モノマーは、（メタ）アクリロイル基を有する。前記親水性モノマーにおける前記（メタ）アクリロイル基の数としては、特に制限はなく、目的に応じて適宜選択することができるが、２以上６以下が好ましく、２以上４以下がより好ましい。
前記（メタ）アクリロイル基は、アクリロイル基又はメタクリロイル基を意味する。
【００５１】
前記親水性モノマーとしては、アルキレンオキシド当量が１００以下でありかつアクリル当量が２００以上５００以下であるかぎり、特に制限はなく、目的に応じて適宜選択することができ、例えば、アルコキシ化トリメチロールプロパントリ（メタ）アクリレート、アルコキシ化グリセリントリ（メタ）アクリレート、アルコキシ化ペンタエリスリトールテトラ（メタ）アクリレート、及びポリアルキレングリコールジ（メタ）アクリレートなどが挙げられる。
【００５２】
前記親水性モノマーの分子量としては、特に制限はなく、目的に応じて適宜選択することができるが、３００以上２，５００以下が好ましく、４００以上２，０００以下がより好ましく、６００以上１，５００以下が特に好ましい。
【００５３】
前記活性エネルギー線硬化性樹脂組成物における前記親水性モノマーの含有量は、前記活性エネルギー線硬化性樹脂組成物の不揮発分に対して、５５質量％以上９０質量％以下であり、６０質量％以上８０質量％以下が好ましい。前記含有量が、５５質量％未満であると、防曇性が不十分となる。前記含有量が、９０質量％を超えると、耐傷性が不十分となる。前記含有量が、好ましい範囲内であると、前記防曇防汚層は、より曇りにくくなり、より傷つきにくくなり、より薬品におかされにくくなる。
【００５４】
−架橋剤−
前記架橋剤は、前記親水性モノマーとは異なり、アルキレンオキシド当量が１００超である。更に、前記架橋剤は、アクリル当量が４００未満である。
本発明においては、アルキレンオキシドを有していない架橋剤も、前記架橋剤に含まれる。
前記架橋剤は、例えば、非脂環式である。即ち、前記架橋剤は、例えば、脂環式構造を有さない。脂環式構造とは、３つ以上の炭素からなる環構造である。
【００５５】
前記アルキレンオキシドとしては、エチレンオキシド、１，２−プロピレンオキシドなどが挙げられる。
【００５６】
前記架橋剤における前記アクリル当量の下限値としては、特に制限はなく、目的に応じて適宜選択することができ、前記アクリル当量としては、例えば、１００以上などが挙げられる。
【００５７】
前記架橋剤は、（メタ）アクリロイル基を有する。前記架橋剤における前記（メタ）アクリロイル基の数としては、特に制限はなく、目的に応じて適宜選択することができるが、２以上６以下が好ましい。
【００５８】
前記架橋剤としては、アルキレンオキシド当量が１００超でありかつアクリル当量が４００未満であるかぎり、特に制限はなく、目的に応じて適宜選択することができ、例えば、ペンタエリスリトールアルコキシテトラ（メタ）アクリレート、脂肪族ウレタン（ウレタン）アクリレート、エトキシ化ビスフェノールＡジアクリレートなどが挙げられる。
【００５９】
前記架橋剤の分子量としては、特に制限はなく、目的に応じて適宜選択することができるが、３００以上２，５００以下が好ましく、４００以上２，０００以下がより好ましく、５００以上１，９００以下が特に好ましい。
【００６０】
前記活性エネルギー線硬化性樹脂組成物における前記架橋剤の含有量は、前記活性エネルギー線硬化性樹脂組成物の不揮発分に対して、５質量％以上４０質量％以下が好ましく、２０質量％以上３５質量％以下がより好ましく、２０質量％以上３０質量％以下が特に好ましい。前記含有量が、５質量％未満であると、耐傷性、耐薬品性が低下することがある。前記含有量が、４０質量％を超えると、防曇性が低下することがある。
【００６１】
ここで、前記親水性モノマー及び前記架橋剤の一例と、それらのアルキレンオキシド当量、及びアクリル当量を以下に挙げる。
【００６２】
【表１】
2019142210.tif 000003
【００６３】
表１中「ＡＯ」はアルキレンオキシドを表す。
表１に記載のモノマーの詳細は以下の通りである。
〔親水性モノマー〕
・ＳＲ９０３５：サートマー社製、エトキシ化（１５）トリメチロールプロパントリアクリレート
なお、（１５）は、１モルあたりに含まれるエチレンオキサイド基の平均数が１５であることを表す。
・ＡＴＭ−３５Ｅ：新中村化学工業株式会社製、エトキシ化ペンタエリスリトールテトラアクリレート
・Ａ−ＧＬＹ−２０Ｅ：新中村化学工業株式会社製、エトキシ化グリセリントリアクリレート
・Ａ−６００：新中村化学工業株式会社製、ポリエチレングリコールジアクリレート
・Ａ−ＧＬＹ−９Ｅ：新中村化学工業株式会社製、エトキシ化グリセリントリアクリレート
・Ａ−４００：新中村化学工業株式会社製、ポリエチレングリコールジアクリレート
〔架橋剤〕
・ＥＢＥＣＲＹＬ４０：ダイセルオルネクス株式会社製、ペンタエリスリトールアルコキシテトラアクリレート
・ＰＵ６１０：Ｍｉｗｏｎ社製、脂肪族ウレタンアクリレート（アクリル基数６、分子量：１８００）
・ＡＢＥ−３００：新中村化学工業株式会社製、エトキシ化ビスフェノールＡジアクリレート
〔その他〕
・Ａ−１０００：新中村化学工業株式会社製、ポリエチレングリコールジアクリレート
・Ａ−ＤＣＰ：新中村化学工業株式会社製、トリシクロデカンジメタノールジアクリレート
【００６４】
−撥水性モノマー−
前記撥水性モノマーは、前記親水性モノマー、及び前記架橋剤と異なり、フッ素及びケイ素の少なくともいずれかを有する。
言い換えれば、前記撥水性モノマーは、フッ素及びケイ素の少なくともいずれかを有する一方で、前記親水性モノマー、及び前記架橋剤は、フッ素及びケイ素を有しない。
【００６５】
前記撥水性モノマーは、例えば、フルオロアルキル基、フルオロアルキルエーテル基、ジメチルシロキサン基などを有する。
【００６６】
前記撥水性モノマーは、（メタ）アクリロイル基を有する。前記撥水性モノマーにおける前記（メタ）アクリロイル基の数としては、特に制限はなく、目的に応じて適宜選択することができるが、２以上６以下が好ましい。
【００６７】
前記撥水性モノマーとしては、例えば、フルオロアルキル基、又はフルオロアルキルエーテル基を有するフッ化（メタ）アクリレート、ジメチルシロキサン基を有するシリコーン（メタ）アクリレートなどが挙げられる。
前記フッ化（メタ）アクリレートの市販品としては、例えば、信越化学工業株式会社製ＫＹ−１２００シリーズ、ＤＩＣ株式会社製メガファックＲＳシリーズ、ダイキン工業株式会社製オプツールＤＡＣなどが挙げられる。
前記シリコーン（メタ）アクリレートの市販品としては、例えば、信越化学工業株式会社製Ｘ−２２−１６４シリーズ、エボニック社製ＴＥＧＯ  Ｒａｄシリーズなどが挙げられる。
【００６８】
前記撥水性モノマーの分子量としては、特に制限はなく、目的に応じて適宜選択することができる。
【００６９】
前記活性エネルギー線硬化性樹脂組成物における前記撥水性モノマーの含有量は、前記活性エネルギー線硬化性樹脂組成物の不揮発分に対して、０．００１質量％以上１０質量％以下であり、０．００１質量％以上５．０質量％以下が好ましく、０．０１質量％以上５．０質量％がより好ましく、０．０１質量％以上４．０質量％以下が更により好ましく、０．０１質量％以上１．０質量％以下が特に好ましい。前記含有量が、０．００１質量％未満であると、防汚性が劣る。前記含有量が、１０質量％を超えると、前記防曇防汚層に外観の低下（白化、曇り）が生じる。
【００７０】
−光重合開始剤−
前記光重合開始剤としては、例えば、光ラジカル重合開始剤、光酸発生剤、ビスアジド化合物、ヘキサメトキシメチルメラミン、テトラメトキシグリコユリルなどが挙げられる。
前記光ラジカル重合開始剤としては、特に制限はなく、目的に応じて適宜選択することができ、例えば、以下の化合物が挙げられる。
・１−ヒドロキシ−シクロヘキシル−フェニル−ケトン
・２−ヒロドキシ−１−｛４−［４−（２−ヒドロキシ−２−メチル−プロピオニル）−ベンジル］フェニル｝−２−メチル−プロパン−１−オン
・２，２−ジメトキシ−１，２−ジフェニルエタン−１−オン
・２−ヒドロキシ−２−メチル−１−フェニル−プロパン−１−オン
・１−［４−（２−ヒドロキシエトキシ）−フェニル］−２−ヒドロキシ−２−メチル−１−プロパン−１−オン
・オキシフェニル酢酸、２−［２−オキソ−２−フェニルアセトキシエトキシ］エチルエステルと、オキシフェニル酢酸、２−（２−ヒドロキシエトキシ）エチルエステルの混合物
・２，４，６−トリメチルベンゾイル−ジフェニル−フォスフィンオキサイド
【００７１】
前記光重合開始剤は、外観における黄変を防止する点から、構成元素に窒素原子を含まないことが好ましい。
他方、前記光重合開始剤は、外観における黄変を防止する点から、Ｃ、Ｈ、及びＯのみを構成元素とするか、又はＣ、Ｈ、Ｐ、及びＯのみを構成元素とすることが好ましい。
【００７２】
前記活性エネルギー線硬化性樹脂組成物における前記光重合開始剤の含有量としては、特に制限はなく、目的に応じて適宜選択することができるが、前記活性エネルギー線硬化性樹脂組成物の不揮発分に対して、０．１質量％以上１０質量％以下が好ましく、０．１質量％以上５質量％以下がより好ましく、１質量％以上５質量％以下が特に好ましい。
【００７３】
−紫外線吸収剤、ラジカル捕捉剤、ラジカル捕捉構造を有する紫外線吸収剤−
樹脂は長期間紫外線に曝されるとラジカルが発生して自動酸化が進む。そうすると、樹脂の分子量の低下や架橋により黄変、光沢の低下、亀裂、物性の低下を引き起こし劣化に至る。
本発明者らは、防曇防汚積層体の耐候性について鋭意検討した結果、防曇防汚層は、長期間紫外線に曝されると硬度が低下しやすいことを知見した。
係る防曇防汚層は、ポリオキシアルキレン基を含有しており一般的な活性エネルギー線硬化型ハードコートと比較して架橋密度が小さく分子量が低下しやすいと考えられる。そのため、掃除で表面を拭くと傷がついてしまうため用途や設置場所に注意を要する。
このような系に対しても、防曇防汚層が、紫外線吸収構造とラジカル捕捉構造とを含むことで、これを解決できると判明し本発明を完成するに至った。
【００７４】
−−紫外線吸収構造−−
前記紫外線吸収剤、及び前記ラジカル捕捉構造を有する紫外線吸収剤は、紫外線吸収構造を有する。
前記紫外線吸収構造は、紫外線を吸収して無害の熱に変換する。
前記紫外線吸収構造による紫外線吸収量は、通常、前記防曇防汚層の表層よりも深い層で多く、そのため、前記紫外線吸収構造は、深い層の保護効果が高い。
前記紫外線吸収剤、及び前記ラジカル捕捉構造を有する紫外線吸収剤は、相溶性の悪化、紫外線暴露後の外観の低下の防止、及び変色の防止の点で、トリアジン構造を含まない。
【００７５】
前記紫外線吸収構造としては、例えば、ベンゾフェノン構造、ベンゾトリアゾール構造、ベンゾエート構造、ベンゾオキサジノン構造、シアノアクリレート構造、ベンゾオキサゾール構造、メロシアニン構造、サリシレート構造、ホルムアミジン構造、オキザニリド構造などが挙げられる。
前記ベンゾトリアゾール構造の一例は、例えば、下記構造式で表される。
【化１】
2019142210.tif 000004
ただし、構造式中、「＊」は結合手を表す。
【００７６】
前記紫外線吸収剤としては、例えば、ベンゾフェノン系化合物、ベンゾトリアゾール系化合物、ベンゾエート系化合物、ベンゾオキサジノン系化合物、シアノアクリレート系化合物、ベンゾオキサゾール系化合物、メロシアニン系化合物、サリシレート系化合物、ホルムアミジン系化合物、オキザニリド系化合物などが挙げられる。
【００７７】
前記紫外線吸収剤は、市販品であってもよい。前記市販品としては、例えば、ＢＡＳＦ社製Ｔｉｎｕｖｉｎシリーズ、Ｃｈｉｍａｓｓｏｒｂシリーズ、Ｕｖｉｎｕｌシリーズ、株式会社ＡＤＥＫＡ製アデカスタブＬＡシリーズ、ケミプロ化成株式会社製ケミソーブシリーズ、シプロ化成株式会社製ＳＥＥＳＯＲＢシリーズ、城北化学工業株式会社製ベンゾトリアゾール系化合物などが挙げられる。
【００７８】
前記紫外線吸収剤を選択する際は、ブリードアウトによる外観不良、紫外線吸収能低下を抑えるためほかの成分との相溶性がよいもの、密着性を阻害しないものを適宜選択することが好ましい。
【００７９】
前記紫外線吸収剤及び前記紫外線吸収構造は、いわゆるＵＶＡ波長帯（３１５ｎｍ〜４００ｎｍ）に吸収ピークを有することが好ましい。
【００８０】
前記紫外線吸収剤としては、前記防曇防汚層における他の成分との相溶性の点から、ベンゾトリアゾール系化合物が好ましい。
【００８１】
−−ラジカル捕捉構造−−
前記ラジカル捕捉剤、及び前記ラジカル捕捉構造を有する紫外線吸収剤は、ラジカル捕捉構造を有する。
前記ラジカル捕捉構造は、ラジカルと再結合したのちこれを無害のケトンやアルコールに変化させて元の構造に戻る。前記ラジカル捕捉構造は、この反応を繰り返す。
前記ラジカル捕捉構造は、前記防曇防汚層の厚み方向によらず表層においても一様に機能する。
【００８２】
前記ラジカル捕捉構造としては、例えば、アミン構造、フェノール構造、ベンゾエート構造などが挙げられる。
【００８３】
前記ラジカル捕捉剤としては、ラジカル捕捉性能に由来して生じる紫外線暴露後の変色、ヒビ、及びクラックの発生を抑制できる点、及び前記活性エネルギー線硬化性樹脂組成物中の他の成分との相溶性が良好である点から、塩基性化合物が好ましく、塩基解離定数ｐｋｂ値が９．０以下であることがより好ましく、塩基解離定数ｐｋｂ値が９．０以下である２級又は３級アミン化合物が特に好ましい。このことは、ラジカル捕捉構造を有する紫外線吸収剤にも当てはまる。
前記ｐｋｂ値が９．０以下である場合、前記ｐｋｂ値は、例えば、３．０以上７．０以下であってもよいし、４．０以上６．０以下であってもよい。
前記塩基性化合物が有するラジカル捕捉構造としては、例えば、以下のピペリジン環を有するヒンダードアミン構造などが挙げられる。
【化２】
2019142210.tif 000005
【化３】
2019142210.tif 000006
ただし、構造式中、「＊」は、結合手を表す。Ｒは、炭素数１〜６のアルキル基を表す。前記アルキル基は、直鎖構造であってもよいし、分岐構造であってもよい。
【００８４】
前記フェノール構造としては、例えば、ヒンダードフェノール構造が挙げられる。
なお、本発明において、前記ヒンダードフェノール構造には、セミヒンダードフェノール構造、及びレスヒンダードフェノール構造が含まれる。
前記ヒンダードフェノール構造の一例は、例えば、下記構造式で表される。
【化４】
2019142210.tif 000007
ただし、構造式中、「＊」は結合手を表す。「ｔＢｕ」は、ｔｅｒｔ−ブチル基を表す。
【００８５】
前記セミヒンダードフェノール構造の一例は、例えば、下記構造式で表される。
【化５】
2019142210.tif 000008
ただし、構造式中、「＊」は結合手を表す。「ｔＢｕ」は、ｔｅｒｔ−ブチル基を表す。
【００８６】
前記レスヒンダードフェノール構造の一例は、例えば、下記構造式で表される。
【化６】
2019142210.tif 000009
ただし、構造式中、「＊」は結合手を表す。「ｔＢｕ」は、ｔｅｒｔ−ブチル基を表す。
【００８７】
前記ラジカル捕捉剤としては、例えば、アミン系化合物、フェノール系化合物、ベンゾエート系化合物などが挙げられる。
【００８８】
前記ラジカル捕捉剤は、市販品であってもよい。前記市販品としては、例えば、ＢＡＳＦ社製Ｔｉｎｕｖｉｎシリーズ、Ｃｈｉｍａｓｓｏｒｂシリーズ、株式会社ＡＤＥＫＡ製アデカスタブ  ＬＡシリーズ、ケミプロ化成株式会社製ケミソーブシリーズ、ケミスタブシリーズ、ケミノックスシリーズ、シプロ化成株式会社製ＳＥＥＮＯＸシリーズなどが挙げられる。
【００８９】
前記ラジカル捕捉剤を選択する際は、ブリードアウトによる外観不良、ラジカル捕捉能低下を抑えるためほかの成分との相溶性がよいもの、コート密着性を阻害しないものを適宜選択することが好ましい。
【００９０】
前記ラジカル捕捉剤の具体例を以下に示す。
・Ｔｉｎｕｖｉｎ２９２：ＢＡＳＦ社製、ｐｋｂ＝５．０、
７０−８０％ビス（１，２，２，６，６−ペンタメチル−４−ピペリジル）セバケート
２０−３０％メチル１，２，２，６，６−ペンタメチル−４−ピペリジルセバケート
【００９１】
〔ビス（１，２，２，６，６，−ペンタメチル−４−ピペリジル）＝デカンジオアート〕
【化７】
2019142210.tif 000010
当該ラジカル捕捉剤（Ｔｉｎｕｖｉｎ２９２）は、ヒンダードアミン構造を有する。
【００９２】
・Ｔｉｎｕｖｉｎ１４４：ＢＡＳＦ社製、ｐｋｂ＝５．３、ビス（１，２，２，６，６−ペンタメチル−４−ピペリジル）［［３，５−ビス（１，１−ジメチルエチル）−４−ヒドロキシフェニル］メチル］ブチルマロネート
【化８】
2019142210.tif 000011
当該ラジカル捕捉剤（Ｔｉｎｕｖｉｎ１４４）は、ヒンダードアミン構造と、ヒンダードフェノール構造とを有する。
【００９３】
ラジカル捕捉構造を有しかつトリアジン構造を有しない紫外線吸収剤の具体例を以下に示す。
・ＪＡＳＴ−５００：城北化学工業株式会社製、ｐｋｂ＝５．９９、６−（２−ベンゾトリアゾリル）−４−ｔｅｒｔ−オクチル−６’−ｔｅｒｔ−ブチル−４’−メチル−２，２’−メチレンビスフェノール
〔ベンゾトリアゾール系〕ラジカル捕捉構造を有する紫外線吸収剤
【化９】
2019142210.tif 000012
当該ラジカル捕捉構造を有する紫外線吸収剤（ＪＡＳＴ−５００）は、紫外線吸収能を有するベンゾトリアゾール構造のとなりにラジカル捕捉能を有するセミヒンダードフェノール構造を有する。
【００９４】
前記紫外線吸収剤、前記ラジカル捕捉剤、及び前記ラジカル捕捉構造を有する紫外線吸収剤は、分子構造に（メタ）アクリレート基を有することが、前記活性エネルギー線硬化性樹脂組成物の硬化の際にマトリクスと一体化してブリードアウトが抑えられる点で、好ましい。
【００９５】
前記活性エネルギー線硬化性樹脂組成物における前記トリアジン構造を有しない紫外線吸収剤の含有量としては、前記活性エネルギー線硬化性樹脂組成物の不揮発分に対して、０．１質量％以上２．０質量％以下であり、０．３質量％以上２．０質量％以下が好ましく、０．５質量％以上２．０質量％以下がより好ましい。前記含有量が、０．１質量％未満であると、紫外線吸収効果が小さく、紫外線暴露後に防曇防汚層の密着性、及び硬度の低下が生じ、更に、紫外線暴露後に防曇防汚層の変色が生じる。前記含有量が、２．０質量％を超えると、紫外線暴露後にブリードアウトを生じる。
【００９６】
前記活性エネルギー線硬化性樹脂組成物における前記ｐｋｂが９．０以下のラジカル捕捉剤の含有量としては、前記活性エネルギー線硬化性樹脂組成物の不揮発分に対して、０．０８質量％以上３．０質量％以下であり、０．０８質量％以上２．０質量％以下が好ましく、０．１０質量％以上１．０質量％以下がより好ましく、０．１０質量％以上０．５０質量％以下が特に好ましい。前記含有量が、０．０８質量％未満であると、ラジカル捕捉効果が小さく、紫外線暴露後に防曇防汚層の密着性、及び硬度の低下が生じ、更に、紫外線暴露後に防曇防汚層の変色が生じる。前記含有量が、３．０質量％を超えると、紫外線暴露後にブリードアウトを生じる。
【００９７】
前記活性エネルギー線硬化性樹脂組成物における前記ラジカル捕捉構造を有し、トリアジン構造を有さず、かつｐｋｂが９．０以下の紫外線吸収剤の含有量としては、前記活性エネルギー線硬化性樹脂組成物の不揮発分に対して、０．１質量％以上２．０質量％以下であり、０．３質量％以上２．０質量％以下が好ましく、０．５質量％以上２．０質量％以下がより好ましい。前記含有量が、０．１質量％未満であると、紫外線吸収効果が小さく、紫外線暴露後に防曇防汚層の密着性、及び硬度の低下が生じ、更に、紫外線暴露後に防曇防汚層の変色が生じる。前記含有量が、２．０質量％を超えると、紫外線暴露後にブリードアウトを生じる。
【００９８】
−溶剤−
前記溶剤としては、特に制限はなく、目的に応じて適宜選択することができ、例えば、有機溶剤が挙げられる。
前記有機溶剤としては、例えば、芳香族系溶媒、アルコール系溶媒、エステル系溶媒、ケトン系溶媒、グリコールエーテル系溶媒、グリコールエーテルエステル系溶媒、塩素系溶媒、エーテル系溶媒、Ｎ−メチルピロリドン、ジメチルホルムアミド、ジメチルスルホキシド、ジメチルアセトアミドなどが挙げられる。
【００９９】
前記溶剤としては、より良好な外観の防曇防汚層を得る観点から、沸点が８０℃以上の溶剤が好ましい。
沸点が８０℃以上の溶剤としては、例えば、１−プロパノール、２−プロパノール、１−ブタノール、２−ブタノール、２−メチル−２−プロパノール、１，３−ブタンジオール、１，４−ブタンジオール、２−エチル−１−ヘキサノール、酢酸ノルマルプロピル、酢酸イソプロピル、酢酸ブチル、メチルイソブチルケトン、シクロヘキサノン、ジイソブチルケトン、ジアセトンアルコール、プロピレングリコールモノメチルエーテル、メチルセロソルブ、エチルセロソルブ、ブチルセロソルブ、１，４−ジオキサン、メチルカルビトール、エチルカルビトール、ブチルカルビトール、エチルカルビトールアセテート、ブチルカルビトールアセテートなどが挙げられる。
【０１００】
前記活性エネルギー線硬化性樹脂組成物における前記溶剤の含有量としては、特に制限はなく、目的に応じて適宜選択することができる。
【０１０１】
前記活性エネルギー線硬化性樹脂組成物は、前記防曇防汚層の硬度を高めるためシリカ、ジルコニア、アルミナなどの金属酸化物フィラーを含有してもよい。
前記活性エネルギー線硬化性樹脂組成物における前記金属酸化物フィラーの含有量としては、特に制限はなく、目的に応じて適宜選択することができる。
【０１０２】
前記活性エネルギー線硬化性樹脂組成物は、活性エネルギー線が照射されることにより硬化する。前記活性エネルギー線としては、特に制限はなく、目的に応じて適宜選択することができ、例えば、電子線、紫外線、赤外線、レーザー光線、可視光線、電離放射線（Ｘ線、α線、β線、γ線等）、マイクロ波、高周波などが挙げられる。
【０１０３】
前記活性エネルギー線硬化性樹脂組成物が、前記撥水性モノマーと、前記親水性モノマーとを有することにより、得られる防曇防汚層においては、低表面エネルギー成分が表面に局在化する一方で、前記防曇防汚層中には、親水性成分（吸水性成分）が存在する。そうすることにより、水滴は、前記防曇防汚層の表面において撥水化され、水蒸気は、防曇防汚層中に捕捉されやすくなる。その結果、より優れた防曇性が得られる。
【０１０４】
前記防曇防汚積層体の製造方法としては、特に制限はなく、目的に応じて適宜選択することができるが、前記防曇防汚層は、前記活性エネルギー線硬化性樹脂組成物から形成される未硬化層に対して、酸素濃度１．０体積％未満の雰囲気下で紫外線照射を行って得られることが好ましい。そうすることにより、硬化性が優れる結果、低い動摩擦係数、及び高い接触角の防曇防汚層が得られる。
前記酸素濃度１．０体積％未満の雰囲気としては、例えば、窒素雰囲気などの不活性ガス雰囲気が挙げられる。
【０１０５】
ここで、前記防曇防汚積層体の一例を説明する。
図１は、本発明の防曇防汚積層体の一例の概略断面図である。
図１の防曇防汚積層体は、樹脂製基材１１と、プライマー層１２と、防曇防汚層１３とを有する。
【０１０６】
（防曇防汚積層体の製造方法）
本発明の防曇防汚積層体の製造方法は、防曇防汚層形成工程を少なくとも含み、好ましくは、プライマー層形成工程を含み、更に必要に応じて、その他の工程を含む。
【０１０７】
前記防曇防汚積層体の製造方法は、本発明の前記防曇防汚積層体の好適な製造方法である。
【０１０８】
＜プライマー層形成工程＞
前記プライマー層形成工程としては、前記プライマー層を形成する工程であれば、特に制限はなく、目的に応じて適宜選択することができ、例えば、前記基材上に、プライマー層形成用活性エネルギー線硬化性樹脂組成物を塗布し、紫外線照射を行って前記プライマー層を形成する工程などが挙げられる。
【０１０９】
＜防曇防汚層形成工程＞
前記防曇防汚層形成工程としては、前記プライマー層上の、前記活性エネルギー線硬化性樹脂組成物から形成される未硬化層に対して、酸素濃度１．０体積％未満の雰囲気下で紫外線照射を行い、前記防曇防汚層を形成する工程であれば、特に制限はなく、目的に応じて適宜選択することができる。
前記防曇防汚層を形成する際に、酸素濃度１．０体積％未満の雰囲気下で紫外線照射を行うことで、硬化性が優れる結果、低い動摩擦係数、及び高い接触角の防曇防汚層が得られる。
前記酸素濃度１．０体積％未満の雰囲気としては、例えば、窒素雰囲気などの不活性ガス雰囲気が挙げられる。
【０１１０】
（活性エネルギー線硬化性樹脂組成物）
本発明の活性エネルギー線硬化性樹脂組成物は、親水性モノマーと、撥水性モノマーと、光重合開始剤とを少なくとも含有し、更に必要に応じて、架橋剤、溶剤などのその他の成分を含有する。
前記活性エネルギー線硬化性樹脂組成物の一態様では、紫外線吸収剤とラジカル捕捉剤とを含有する。
前記活性エネルギー線硬化性樹脂組成物の他の一態様では、ラジカル捕捉構造を有する紫外線吸収剤を含有する。
【０１１１】
前記親水性モノマー、前記撥水性モノマー、前記架橋剤、前記光重合開始剤、前記溶剤、前記紫外線吸収剤、前記ラジカル捕捉剤、及び前記ラジカル捕捉構造を有する紫外線吸収剤の詳細は、前記防曇防汚積層体の前記防曇防汚層の説明における前記親水性モノマー、前記撥水性モノマー、前記架橋剤、前記光重合開始剤、前記溶剤、前記紫外線吸収剤、前記ラジカル捕捉剤、及び前記ラジカル捕捉構造を有する紫外線吸収剤の詳細と同じであり、好ましい態様も同じである。
【０１１２】
前記活性エネルギー線硬化性樹脂組成物が活性エネルギー線により硬化して得られる表面が平滑な防曇防汚層の表面の鉛筆硬度は、２Ｈ以上に硬いことが好ましい。
前記防曇防汚層の表面の動摩擦係数は、０．４０以下であることが好ましい。
前記防曇防汚層の表面の純水接触角は８０°以上が好ましく、ヘキサデカン接触角は３５°以上が好ましい。
前記鉛筆硬度、前記動摩擦係数、前記純水接触角、及び前記ヘキサデカン接触角の測定方法、好ましい範囲などは、前記防曇防汚層の説明における測定方法、好ましい範囲などと同じである。
【０１１３】
（物品）
本発明の物品は、本発明の前記防曇防汚積層体を表面に有し、更に必要に応じて、その他の部材を有する。
前記物品としては、特に制限はなく、目的に応じて適宜選択することができ、例えば、ガラス窓、冷蔵・冷凍ショーケース、間仕切り、自動車のウインドウ等の窓材、浴室内の鏡、自動車サイドミラー等の鏡、浴室の床及び壁、太陽電池パネル、防犯監視カメラなどが挙げられる。
また、前記物品は、眼鏡、ゴーグル、ヘルメット、レンズ、マイクロレンズアレイ、自動車のヘッドライトカバー、フロントパネル、サイドパネル、リアパネルなどであってもよい。これらは、インモールド成形、インサート成形、オーバーレイ成形により形成されることが好ましい。
【０１１４】
前記防曇防汚積層体は、前記物品の表面の一部に形成されていてもよいし、全面に形成されていてもよい。
【０１１５】
前記物品の製造方法としては、特に制限はなく、目的に応じて適宜選択することができるが、後述する本発明の物品の製造方法が好ましい。
【０１１６】
（物品の製造方法）
本発明に関する物品の製造方法は、加熱工程と、防曇防汚積層体成形工程と、を少なくとも含み、更に必要に応じて、射出成形工程やキャスト成形工程などのその他の工程を含む。
前記物品の製造方法は、本発明の前記物品の製造方法である。
【０１１７】
＜加熱工程＞
前記加熱工程としては、防曇防汚積層体を加熱する工程であれば、特に制限はなく、目的に応じて適宜選択することができる。
前記防曇防汚積層体は、本発明の前記防曇防汚積層体である。
【０１１８】
前記加熱としては、特に制限はなく、目的に応じて適宜選択することができるが、赤外線加熱或いは高温雰囲気への暴露であることが好ましい。
前記加熱の温度としては、特に制限はなく、目的に応じて適宜選択することができるが、前記樹脂製基材のガラス転移温度近傍若しくはガラス転移温度以上であることが好ましい。
前記加熱の時間としては、特に制限はなく、目的に応じて適宜選択することができる。
【０１１９】
＜防曇防汚積層体成形工程＞
前記防曇防汚積層体成形工程としては、加熱された前記防曇防汚積層体を所望の形状に成形する工程であれば、特に制限はなく、目的に応じて適宜選択することができ、例えば、所定の金型に密着させて、空気圧により、所望の形状に成形する工程などが挙げられる。
【０１２０】
＜射出成形工程＞
前記防曇防汚積層体成形工程の後、必要に応じて、射出成形工程を行ってもよい。
前記射出成形工程としては、所望の形状に成形された前記防曇防汚積層体の樹脂製基材側に成形材料を射出し、前記成形材料を成形する工程であれば、特に制限はなく、目的に応じて適宜選択することができる。
【０１２１】
前記成形材料としては、例えば、樹脂などが挙げられる。前記樹脂としては、例えば、オレフィン系樹脂、スチレン系樹脂、ＡＢＳ樹脂（アクリロニトリル−ブタジエン−スチレン共重合体）、ＡＳ樹脂（アクリロニトリル−スチレン共重合体）、アクリル系樹脂、ウレタン系樹脂、不飽和ポリエステル樹脂、エポキシ樹脂、ポリフェニレンオキシド・ポリスチレン系樹脂、ポリカーボネート、ポリカーボネート変性ポリフェニレンエーテル、ポリエチレンテレフタレート、ポリスルホン、ポリフェニレンサルファイド、ポリフェニレンオキシド、ポリエーテルイミド、ポリイミド、ポリアミド、液晶ポリエステル、ポリアリル系耐熱樹脂、各種複合樹脂、各種変性樹脂などが挙げられる。
【０１２２】
前記射出の方法としては、特に制限はなく、目的に応じて適宜選択することができ、例えば、所定の金型に密着させた前記防曇防汚積層体の樹脂製基材側に、溶融した前記成形材料を流し込む方法などが挙げられる。
【０１２３】
＜キャスト成形工程＞
前記防曇防汚積層体成形工程の後、必要に応じて、キャスト成形工程を行ってもよい。
前記キャスト成形工程としては、所望の形状に成形された前記防曇防汚積層体の樹脂製基材側に、溶液に溶解させた樹脂材料を流し込み、前記樹脂材料を固化させて成形する工程であれば、特に制限はなく、目的に応じて適宜選択することができる。
【０１２４】
前記物品の製造方法は、インモールド成形装置、インサート成形装置、オーバーレイ成形装置を用いて行うことが好ましい。
【０１２５】
ここで、本発明の物品の製造方法の一例を、図を用いて説明する。この製造方法はインモールド成形装置を用いた製造方法である。
まず、防曇防汚積層体５００を加熱する。加熱は、赤外線加熱、或いは高温雰囲気への暴露が好ましい。
続いて、図２Ａに示すように、加熱した防曇防汚積層体５００を、第１金型５０１と第２金型５０２との間の所定の位置に配置する。このとき、防曇防汚積層体５００の樹脂製基材が第１金型５０１を向き、防曇防汚防汚層が第２金型５０２を向くように配置する。図２Ａにおいて、第１金型５０１は、固定型であり、第２金型５０２は、可動型である。
【０１２６】
第１金型５０１と第２金型５０２との間に防曇防汚積層体５００を配置した後、第１金型５０１と第２金型５０２とを型締めする。続いて、第２金型５０２のキャビティ面に開口されている吸引穴５０４で防曇防汚積層体５００を吸引して、第２金型５０２のキャビティ面に防曇防汚積層体５００を装着する。そうすることにより、キャビティ面が防曇防汚積層体５００で賦形される。また、このとき、図示されていないフィルム押さえ機構で防曇防汚積層体５００の外周を固定し位置決めしてもよい。その後、防曇防汚積層体５００の不要な部位をトリミングする（図２Ｂ）。
なお、第２金型５０２が吸引穴５０４を有さず、第１金型５０１に圧空孔（図示せず）を有する場合には、第１金型５０１の圧空孔から防曇防汚積層体５００に圧空を送ることにより、第２金型５０２のキャビティ面に防曇防汚積層体５００を装着する。
【０１２７】
続いて、防曇防汚積層体５００の樹脂製基材に向けて、第１金型５０１のゲート５０５から溶融した成形材料５０６を射出し、第１金型５０１と第２金型５０２を型締めして形成したキャビティ内に注入する（図２Ｃ）。これにより、溶融した成形材料５０６がキャビティ内に充填される（図２Ｄ）。更に、溶融した成形材料５０６の充填完了後、溶融した成形材料５０６を所定の温度まで冷却して固化する。
【０１２８】
その後、第２金型５０２を動かして、第１金型５０１と第２金型５０２とを型開きする（図２Ｅ）。そうすることにより、成形材料５０６の表面に防曇防汚積層体５００が形成され、かつ所望の形状にインモールド成形された物品５０７が得られる。
最後に、第１金型５０１から突き出しピン５０８を押し出して、得られた物品５０７を取り出す。
【０１２９】
前記オーバーレイ成形装置を用いる場合の製造方法は、下記の通りである。これは、防曇防汚積層体を成形材料の表面に直接加飾する工程であり、その一例としては、ＴＯＭ（Ｔｈｒｅｅ  ｄｉｍｅｎｓｉｏｎ  Ｏｖｅｒｌａｙ  Ｍｅｔｈｏｄ）工法が挙げられる。前記ＴＯＭ工法を用いた本発明の物品の製造方法の一例を下記に説明する。
まず、固定枠に固定された防曇防汚積層体によって分断された装置内の両空間について、真空ポンプ等で空気を吸引し、前記両空間内を真空引きする。
この時、片側の空間に事前に射出成形した成形材料を設置しておく。同時に、防曇防汚積層体が軟化する所定の温度になるまで赤外線ヒーターで加熱する。防曇防汚積層体が加熱され軟化したタイミングで、装置内空間の成形材料がない側に大気を送り込むことにより真空雰囲気下で、成形材料の立体形状に、防曇防汚積層体をしっかりと密着させる。必要に応じ、さらに大気を送り込んだ側からの圧空押付けを併用してもよい。防曇防汚積層体が成形体に密着した後、得られた加飾成形品を固定枠から外す。真空成形は、通常８０℃以上２００℃以下、好ましくは１１０℃以上１６０℃以下程度で行われる。
【０１３０】
オーバーレイ成形の際には、前記防曇防汚積層体と前記成形材料とを接着するために、前記防曇防汚積層体の防曇防汚層面とは反対側の面に粘着層を設けてもよい。前記粘着層としては、特に制限はなく、目的に応じて適宜選択することができ、例えば、アクリル系粘着剤、ホットメルト接着剤などが挙げられる。前記粘着層の形成方法としては、特に制限はなく、目的に応じて適宜選択することができ、例えば、前記樹脂製基材上に前記防曇防汚層を形成後に、前記樹脂製基材の前記防曇防汚層側とは逆側に、粘着層用塗工液を塗工して、前記粘着層を形成する方法などが挙げられる。また、剥離シート上に粘着層用塗工液を塗工して前記粘着層を形成した後に、前記樹脂製基材と前記剥離シート上の前記粘着層とをラミネートして、前記樹脂製基材上に前記粘着層を積層してもよい。
【０１３１】
ここで、本発明の物品の一例を図を用いて説明する。
図３〜図６は、本発明の物品の一例の概略断面図である。
【０１３２】
図３の物品は、成形材料５０６と、樹脂製基材２１１と、プライマー層２１２と、防曇防汚層２１３とを有し、成形材料５０６上に、樹脂製基材２１１と、プライマー層２１２と、防曇防汚層２１３とがこの順で積層されている。
この物品は、例えば、インサート成形により製造できる。
【０１３３】
図４の物品は、成形材料５０６と、樹脂製基材２１１と、プライマー層２１２と、防曇防汚層２１３と、ハードコート層６００とを有し、成形材料５０６上に、樹脂製基材２１１と、プライマー層２１２と、防曇防汚層２１３とがこの順で積層されている。また、成形材料５０６の樹脂製基材２１１側と反対側には、ハードコート層６００が形成されている。
この物品は、例えば、図３の物品を製造後、防曇防汚層２１３上に保護層を形成した後で、成形材料５０６の表面にハードコート層６００を、成形材料５０６をハードコート液に浸漬、その後乾燥、硬化させること等により形成し、更に、保護層を剥離することで製造できる。なお、防曇防汚層が平滑面であり、純水接触角が８０°より大きく、且つヘキサデカン接触角が３５°より大きい場合、防曇防汚層がハードコート液をはじくため、保護層を形成せずとも、防曇防汚層上にはハードコートが形成されず、成形材料５０６の樹脂製基材２１１側と反対側にのみハードコート層６００が形成されるため、生産性に優れる。
【０１３４】
図５の物品は、成形材料５０６と、樹脂製基材２１１と、プライマー層２１２と、防曇防汚層２１３とを有し、成形材料５０６の両側に、樹脂製基材２１１と、プライマー層２１２と、防曇防汚層２１３とがこの順に積層されている。
【０１３５】
図６の物品は、成形材料５０６と、樹脂製基材２１１と、プライマー層２１２と、防曇防汚層２１３と、光学フィルム６０１とを有し、成形材料５０６上に、樹脂製基材２１１と、プライマー層２１２と、防曇防汚層２１３とがこの順で積層されている。成形材料５０６の樹脂製基材２１１側と反対側には、光学フィルム６０１が形成されている。光学フィルム６０１としては、例えば、ハードコートフィルム、反射防止フィルム、防眩フィルム、偏光フィルムなどが挙げられる。
図５又は図６に示す物品は、例えば、ダブルインサート成形により製造できる。ダブルインサート成形は、両面積層フィルム一体品を成形する方法であって、例えば、特開平０３−１１４７１８号公報に記載の方法などを用いて行うことができる。
【０１３６】
（防曇方法）
＜防曇方法（その１）＞
本発明の防曇方法の一態様は、本発明の前記防曇防汚積層体を常温以上に加温することにより、前記防曇防汚層の防曇性を向上させる防曇方法である。
【０１３７】
前記防曇防汚層を常温以上に加温することで防曇性が向上し、前記防曇防汚層の曇りを一定時間以上防ぐことができる。
加温することにより防曇性が向上する理由は、加温により防曇防汚層表面への結露が抑制され水分が効率的に繰り返し吸収放出されるためと考えられる。
【０１３８】
加温の方法としては、例えば、雰囲気を３０℃以上に保つ方法、３０℃以上のお湯を防曇防汚層にかける方法などが挙げられる。
【０１３９】
＜防曇方法（その２）＞
本発明の防曇方法の他の一態様は、本発明の防曇防汚積層体の前記防曇防汚層を清掃することにより、前記防曇防汚層の防曇性を維持させる防曇方法である。
【０１４０】
前記防曇防汚層の表面に水垢や油汚れが付着すると防曇性が低下する。そこで、前記防曇防汚層を清掃することにより、前記防曇防汚層の防曇性を維持させることができる。
【０１４１】
清掃の方法としては、特に制限はなく、目的に応じて適宜選択することができ、例えば、スポンジで払拭することなどが挙げられる。前記スポンジとしては、例えば、市販のウレタンスポンジやメラミンスポンジなどが挙げられる。前記スポンジを用いて払拭する際は、前記スポンジを水道水で湿らせてもよいし、前記スポンジに、洗剤（例えば、市販の中性洗剤、アルカリ性洗剤、酸性洗剤）を付与してもよい。
【実施例】
【０１４２】
以下、本発明の実施例を説明するが、本発明は、これらの実施例に何ら限定されるものではない。
【０１４３】
＜平均厚み＞
防曇防汚層、及びプライマー層の厚みは、防曇防汚積層体の断面を、電界放出形走査電子顕微鏡Ｓ−４７００（商品名；株式会社日立ハイテクノロジーズ製）で観察することで測定した。任意の１０箇所で測定し、その平均値を、平均厚みとした。
【０１４４】
＜外観＞
目視で観察し、下記評価基準で外観を評価した。
〔評価基準〕
○：  無色透明できれいな面状であった。
×：  白化、黄変あるいはムラが確認された。
【０１４５】
＜防曇性＞
常温環境下に２時間放置後３５℃８５％ＲＨ（高温高湿環境）に１５分間暴露した。高温高湿環境へ暴露している間、表面を目視で観察し、下記評価基準で防曇性を評価した。
〔評価基準〕
○：  １０分後まで曇りや水滴で視認性の悪い面積が３割以下。
△：  ５分後まで曇りや水滴で視認性の悪い面積が３割以下。
×：  ５分で曇りや水滴で視認性の悪い面積が３割より大きい。
【０１４６】
＜防汚性＞
Ｓｈａｒｐｉｅ  ＰＲＯＦＥＳＳＩＯＮＡＬ（黒の油性マジック、商品名、Ｎｅｗｅｌｌ  Ｒｕｂｂｅｒｍａｉｄ社製）で防曇防汚層の表面を汚した。その後、これをティッシュ（大王製紙株式会社製、エリエール）で１０回、円を描くように払拭後に、目視で表面を観察し、下記評価基準で評価した。
〔評価基準〕
○：  よくはじき２〜５回の払拭で汚れがなくなっていた。
△：  弱くはじく。６〜１０回の払拭で汚れがなくなっていた。
×：  はじかず１０回払拭しても汚れが残っていた。
【０１４７】
＜純水接触角＞
純水接触角は、接触角計であるＰＣＡ−１（協和界面化学株式会社製）を用いて、下記条件で測定した。蒸留水をプラスチックシリンジに入れて、その先端にステンレス製の針を取り付けて評価面（防曇防汚層表面）に滴下した。
水の滴下量：２μＬ
測定温度：２５℃
水を滴下して５秒経過後の接触角を、防曇防汚層表面の任意の１０か所で測定し、その平均値を純水接触角とした。
【０１４８】
＜ヘキサデカン接触角＞
ヘキサデカン接触角は、接触角計であるＰＣＡ−１（協和界面化学株式会社製）を用いて、下記条件で測定した。ヘキサデカンをプラスチックシリンジに入れて、その先端にテフロンコートステンレス製の針を取り付けて評価面（防曇防汚層表面）に滴下した。
ヘキサデカンの滴下量：１μＬ
測定温度：２５℃
ヘキサデカンを滴下して２０秒経過後の接触角を、防曇防汚層表面の任意の１０か所で測定し、その平均値をヘキサデカン接触角とした。
【０１４９】
＜動摩擦係数＞
Ｔｒｉｂｏｓｔｅｒ  ＴＳ５０１（商品名；協和界面科学株式会社製）を用いて測定した。面接触子にＢＥＭＣＯＴ（登録商標）  Ｍ−３ＩＩ（商品名；旭化成株式会社製）を両面テープで貼り付け、測定荷重５０ｇ／ｃｍ２、測定速度１．７ｍｍ／ｓ、測定距離２０ｍｍとし、任意の１２箇所で測定し、その平均値を動摩擦係数とした。
【０１５０】
＜コート密着性＞
防曇防汚積層体を下記の環境にさらしたのちそれぞれについてＪＩＳ  Ｋ５４００に準拠して碁盤目テープ試験を行い、下記評価基準でコート密着性を評価した。
〔暴露条件〕
１．８０℃のお湯からでる蒸気に５分間さらす。
２．カビキラー（商品名、浴室のカビ取り用、ジョンソン社製）に１時間浸漬する。
〔評価基準〕
○：  いずれの条件ののちも剥がれなかった。
×：  １つ以上の条件で剥がれてしまった。
【０１５１】
＜鉛筆硬度＞
ＪＩＳ  Ｋ  ５６００−５−４に従って測定した。
【０１５２】
＜耐傷性＞
メラミンスポンジ（商品名：劇落ちくん）を水道水で湿らせ防曇防汚層の表面に置き、荷重３００ｇｆ／ｃｍ２にて１０，０００往復摺動（摺動ストローク：３ｃｍ、摺動速度：６ｃｍ／ｓ）した後、下記評価基準で耐傷性を評価した。
〔評価基準〕
○：  外観に傷付きや白濁などの変化がなかった。
×：  外観に傷付きや白濁などの変化があった。
【０１５３】
＜反射率＞
株式会社日立ハイテクサイエンス製分光光度計ＵＨ４１５０を用いて入射角５°の正反射率スペクトルを２７０〜８００ｎｍの範囲で測定した。３５０ｎｍの反射率を表に示した。
【０１５４】
＜紫外線暴露後の外観＞
試験片にキセノンランプを１６２Ｗ／ｍ２で４０ｈｒｓ照射したのち下記評価基準で外観を評価した。
〔評価基準〕
○：  紫外線暴露前後で外観の変化なし。
×：  紫外線暴露後成分がブリードアウトして白化した、又は、ヒビやクラックが発生した。
【０１５５】
＜紫外線暴露後のコート密着性＞
試験片にキセノンランプを１６２Ｗ／ｍ２で４０ｈｒｓ照射したのち下記評価基準でコート密着性を評価した。
〔評価基準〕
○：  紫外線暴露前後でコート密着性の変化なし。
×：  紫外線暴露前後でコート密着性が低下した。
【０１５６】
＜紫外線暴露後の鉛筆硬度＞
試験片にキセノンランプを１６２Ｗ／ｍ２で４０ｈｒｓ照射したのち下記評価基準で鉛筆硬度を評価した。
＜評価基準＞
○：  紫外線暴露後鉛筆硬度の変化は２ランク以内であった。
×：  紫外線暴露後鉛筆硬度の変化は３ランク以上であった。
【０１５７】
＜紫外線暴露後の防曇性＞
試験片にキセノンランプを１６２Ｗ／ｍ２で４０ｈｒｓ照射したのち、常温環境下に２時間放置後３５℃８５％ＲＨ（高温高湿環境）に１５分間暴露した。高温高湿環境へ暴露している間、表面を目視で観察し下記評価基準で防曇性を評価した。
〔評価基準〕
○：  １０分後まで曇りや水滴で視認性の悪い面積が３割以下。
△：  ５分後まで曇りや水滴で視認性の悪い面積が３割以下。
×：  ５分で曇りや水滴で視認性の悪い面積が３割より大きい。
【０１５８】
＜紫外線暴露後の防汚性＞
試験片にキセノンランプを１６２Ｗ／ｍ２で４０ｈｒｓ照射したのち、Ｓｈａｒｐｉｅ  ＰＲＯＦＥＳＳＩＯＮＡＬ（黒の油性マジック、商品名、Ｎｅｗｅｌｌ  Ｒｕｂｂｅｒｍａｉｄ社製）で防曇防汚層の表面を汚した。その後、これをティッシュ（大王製紙株式会社製、エリエール）で１０回、円を描くように払拭後に、目視で表面を観察し、下記評価基準で評価した。
〔評価基準〕
○：  よくはじき２〜５回の払拭で汚れがなくなっていた。
△：  弱くはじく。６〜１０回の払拭で汚れがなくなっていた。
×：  はじかず１０回払拭しても汚れが残っていた。
【０１５９】
＜紫外線暴露後の耐変色性＞
試験片にキセノンランプを１６２Ｗ／ｍ２で４０ｈｒｓ照射したのち、８５℃８５％ＲＨ（高温高湿環境）に２４時間暴露した。暴露後、表面を目視で観察し下記評価基準で耐変色性を評価した。
〔評価基準〕
○：  紫外線暴露前と変化なし。
×：  紫外線暴露前とくらべて黄変しており色差ΔＥは５よりも大きかった。
色差ΔＥは株式会社日立ハイテクサイエンス製分光光度計ＵＨ４１５０を用いて入射角５°、３８０〜７８０ｎｍの範囲で測定した正反射率スペクトルから算出した。
【０１６０】
（実施例１）
＜プライマー層の形成＞
鏡（フロート板ガラスに銀を成膜した鏡、平均厚み５ｍｍ）に、下記プライマー層形成用樹脂組成物を、乾燥及び硬化後平均厚みが２μｍとなるように、前記鏡上に塗布した。塗布後、８０℃のオーブンで３分間乾燥させた。高圧水銀ランプを用いて、空気雰囲気下、照射量５００ｍＪ／ｃｍ２で紫外線を照射して、プライマー層を得た。
【０１６１】
−プライマー層形成用樹脂組成物−
・ＵＴ５１８１（日本合成株式会社製、ウレタンアクリレート）  ６５．０質量部
・ＥＢＥＣＲＹＬ  ４０（ダイセルオルネクス株式会社製）  ３５．０質量部
・ＵＶ３５００（ＢＹＫ社製）  ０．０５質量部
・イルガキュア  １８４（ＢＡＳＦ社製）  ３．０質量部
・溶剤  ＰＧＭＥ（プロピレングリコールモノメチルエーテル）  ９００質量部
【０１６２】
＜防曇防汚層の形成＞
次にプライマー層上に、表２−１に記載の活性エネルギー線硬化性樹脂組成物を、乾燥及び硬化後の平均厚みが３０μｍとなるように塗布した。塗布後、８０℃のオーブンで２分間乾燥させた。メタルハライドランプを用いて、窒素雰囲気（酸素濃度１．０体積％未満）下、照射量５００ｍＪ／ｃｍ２で紫外線を照射して防曇防汚層を硬化させ防曇防汚積層体を得た。
【０１６３】
得られた防曇防汚積層体について、上記の評価を行った。結果を表２−１に示した。
【０１６４】
（実施例２〜６）
実施例１において、防曇防汚層を形成するための活性エネルギー線硬化性樹脂組成物の組成、及び防曇防汚層の平均厚みを、表２−１に記載のとおりに変えた以外は、実施例１と同様にして、防曇防汚積層体を得た。
得られた防曇防汚積層体について、実施例１と同様に評価を行った。結果を表２−１に示した。
【０１６５】
（実施例７）
実施例１において、プライマー層の平均厚みを、５μｍに変えた以外は、実施例１と同様にして、防曇防汚積層体を得た。
得られた防曇防汚積層体について、実施例１と同様に評価を行った。結果を表２−１に示した。
【０１６６】
（比較例１〜４、及び６）
実施例１において、防曇防汚層を形成するための活性エネルギー線硬化性樹脂組成物の組成、及び防曇防汚層の平均厚みを、表２−２に記載のとおりに変えた以外は、実施例１と同様にして、積層体を得た。
得られた積層体について、実施例１と同様に評価を行った。結果を表２−２に示した。
【０１６７】
（比較例５）
実施例１において、プライマー層の平均厚みを、０．３μｍに変えた以外は、実施例１と同様にして、積層体を得た。
得られた積層体について、実施例１と同様に評価を行った。結果を表２−２に示した。
【０１６８】
（比較例８〜９、及び１１〜１２）
実施例１において、防曇防汚層を形成するための活性エネルギー線硬化性樹脂組成物の組成、及び防曇防汚層の平均厚みを、表２−３に記載のとおりに変えた以外は、実施例１と同様にして、積層体を得た。
得られた積層体について、実施例１と同様に評価を行った。結果を表２−３に示した。
【０１６９】
（比較例１０）
実施例１において、防曇防汚層を形成するための活性エネルギー線硬化性樹脂組成物の組成を、表２−３に記載のとおりに変え、更に、防曇防汚層の硬化の際の雰囲気を、空気雰囲気に変更した以外は、実施例１と同様にして、積層体を得た。
得られた積層体について、実施例１と同様に評価を行った。結果を表２−３に示した。
【０１７０】
（実施例８、及び１０〜１４）
実施例１において、防曇防汚層を形成するための活性エネルギー線硬化性樹脂組成物の組成、及び防曇防汚層の平均厚みを、表２−４に記載のとおりに変えた以外は、実施例１と同様にして、防曇防汚積層体を得た。
得られた防曇防汚積層体について、実施例１と同様に評価を行った。結果を表２−４に示した。
【０１７１】
（実施例９）
実施例１において、プライマー層の平均厚みを、１μｍに変えた以外は、実施例１と同様にして、防曇防汚積層体を得た。
得られた防曇防汚積層体について、実施例１と同様に評価を行った。結果を表２−４に示した。
【０１７２】
（実施例１５〜１７）
実施例１において、防曇防汚層を形成するための活性エネルギー線硬化性樹脂組成物の組成を、表２−５に記載のとおりに変えた以外は、実施例１と同様にして、防曇防汚積層体を得た。
得られた防曇防汚積層体について、実施例１と同様に評価を行った。結果を表２−５に示した。
【０１７３】
（比較例１２〜１６）
実施例２において、防曇防汚層を形成するための活性エネルギー線硬化性樹脂組成物の組成を、表２−６に記載のとおりに変えた以外は、実施例２と同様にして、防曇防汚積層体を得た。
得られた防曇防汚積層体について、実施例１と同様に評価を行った。結果を表２−６に示した。
【０１７４】
（比較例１７〜１９）
実施例１において、防曇防汚層を形成するための活性エネルギー線硬化性樹脂組成物の組成、及び防曇防汚層の平均厚みを、表２−７に記載のとおりに変えた以外は、実施例１と同様にして、積層体を得た。
得られた防曇防汚積層体について、実施例１と同様に評価を行った。結果を表２−７に示した。
【０１７５】
【表２−１】
2019142210.tif 000013
【０１７６】
【表２−２】
2019142210.tif 000014
【０１７７】
【表２−３】
2019142210.tif 000015
【０１７８】
【表２−４】
2019142210.tif 000016
【０１７９】
【表２−５】
2019142210.tif 000017
【０１８０】
【表２−６】
2019142210.tif 000018
【０１８１】
【表２−７】
2019142210.tif 000019
【０１８２】
表２−１〜表２−７において、活性エネルギー線硬化性樹脂組成物の各成分の含有量の単位は質量部である。
表２−１〜表２−７に記載の材料の詳細は以下の通りである。
なお、比較例において「−」となっている箇所については、他の評価において結果が不十分であったことから、評価を行っていない。
【０１８３】
＜親水性モノマー＞
・Ａ−ＧＬＹ−２０Ｅ：新中村化学工業株式会社製、エトキシ化グリセリントリアクリレート
・ＳＲ９０３５：サートマー社製、エトキシ化（１５）トリメチロールプロパントリアクリレート
・ＡＴＭ−３５Ｅ：新中村化学工業株式会社製、エトキシ化ペンタエリスリトールテトラアクリレート
＜＜その他＞＞
・Ａ−１０００：新中村化学工業株式会社製、ポリエチレングリコールジアクリレート
【０１８４】
＜架橋剤＞
・ＥＢＥＣＲＹＬ４０：ダイセルオルネクス株式会社製、ペンタエリスリトールアルコキシテトラアクリレート
・ＡＢＥ−３００：新中村化学工業株式会社製、エトキシ化ビスフェノールＡジアクリレート
【０１８５】
＜撥水性モノマー＞
・オプツールＤＡＣ−ＨＰ：ダイキン工業株式会社製、末端（メタ）アクリル変性パーフルオロポリエーテル系添加剤
・ＫＹ−１２０３：信越化学工業株式会社製、パーフルオロポリエーテル含有アクリレート
・ＢＹＫ−ＵＶ  ３５００：ビックケミー・ジャパン株式会社製、アクリル官能基を有するポリエーテル変性ポリジメチルシロキサン
【０１８６】
＜紫外線吸収剤＞
・ＬＡ−２９：アデカスタブＬＡ−２９、株式会社ＡＤＥＫＡ製、２−（２Ｈ−ベンゾトリアゾール−２−イル）−４−（１，１，３，３−テトラメチルブチル）フェノール
〔ベンゾトリアゾール系〕
【化１０】
2019142210.tif 000020
【０１８７】
・Ｔｉｎｕｖｉｎ３２８：ＢＡＳＦ社製、２−（２’−ヒドロキシ−３’，５’−ジ−アミルフェニル）ベンゾトリアゾール
〔ベンゾトリアゾール系〕
【化１１】
2019142210.tif 000021
【０１８８】
・ＪＡＳＴ−５００：城北化学工業株式会社製、ｐｋｂ＝５．９９、
６−（２−ベンゾトリアゾリル）−４−ｔｅｒｔ−オクチル−６’−ｔｅｒｔ−ブチル−４’−メチル−２，２’−メチレンビスフェノール
〔ベンゾトリアゾール系〕ラジカル捕捉構造を有する紫外線吸収剤
【化１２】
2019142210.tif 000022
当該ラジカル捕捉構造を有する紫外線吸収剤（ＪＡＳＴ−５００）は、ベンゾトリアゾール構造のとなりにセミヒンダードフェノール構造を有する。
【０１８９】
・Ｔｉｎｕｖｉｎ  ４７７：ＢＡＳＦ社製
【化１３】
2019142210.tif 000023
【０１９０】
＜ラジカル捕捉剤＞
・Ｔｉｎｕｖｉｎ２９２：ＢＡＳＦ社製、ｐｋｂ＝５．０、
７０−８０％ビス（１，２，２，６，６−ペンタメチル−４−ピペリジル）セバケート
２０−３０％メチル１，２，２，６，６−ペンタメチル−４−ピペリジルセバケート
【０１９１】
〔ビス（１，２，２，６，６，−ペンタメチル−４−ピペリジル）＝デカンジオアート〕
【化１４】
2019142210.tif 000024
当該ラジカル捕捉剤（Ｔｉｎｕｖｉｎ２９２）は、ヒンダードアミン構造を有する。
【０１９２】
・Ｔｉｎｕｖｉｎ１４４：ＢＡＳＦ社製、ｐｋｂ＝５．３、ビス（１，２，２，６，６−ペンタメチル−４−ピペリジル）［［３，５−ビス（１，１−ジメチルエチル）−４−ヒドロキシフェニル］メチル］ブチルマロネート
【化１５】
2019142210.tif 000025
当該ラジカル捕捉剤（Ｔｉｎｕｖｉｎ１４４）は、ヒンダードアミン構造と、ヒンダードフェノール構造とを有する。
【０１９３】
・Ｔｉｎｕｖｉｎ５１００：ＢＡＳＦ社製、ｐｋｂ＝９．６、
アミノエーテル系ヒンダードアミン化合物
【０１９４】
・Ｔｉｎｕｖｉｎ１２３：ＢＡＳＦ社製、ｐｋｂ＝９．６、
【化１６】
2019142210.tif 000026
【０１９５】
＜光重合開始剤＞
・イルガキュア１８４：ＢＡＳＦ社製、１−ヒドロキシ−シクロヘキシル−フェニル−ケトン
・イルガキュア  ＴＰＯ：ＢＡＳＦ社製、２，４，６−トリメチルベンゾイル−ジフェニル−フォスフィンオキサイド
【０１９６】
＜溶剤＞
ＰＧＭＥ：プロピレングリコールモノメチルエーテル
【０１９７】
実施例１の防曇防汚積層体、比較例１の積層体、及び基材〔鏡（フロート板ガラスに銀を成膜した鏡、平均厚み５ｍｍ）〕について、株式会社日立ハイテクサイエンス製分光光度計ＵＨ４１５０を用いて入射角５°の正反射率スペクトルを２７０〜８００ｎｍの範囲で測定した結果を、図７に示した。
実施例１では２７０ｎｍから３５０ｎｍの反射率が４〜５％でありこれはこの範囲（２７０ｎｍから３５０ｎｍ）の近紫外線を７０％以上吸収していることに相当する。
一方、比較例１では３５０ｎｍの反射率が３６％でありこの波長を７０％以上吸収していない。そのため紫外線暴露により防曇防汚層の密着性と鉛筆硬度が低下してしまった。
【０１９８】
実施例１〜１７の防曇防汚積層体は、外観、密着性、防汚性、及び耐傷性に優れ、かつ高温高湿状態でも防曇性に優れ、更に、紫外線に長時間曝された場合でもそれらの特性が低下せずかつ変色も起きにくい防曇防汚積層体であった。
【０１９９】
一方、比較例１の積層体は、防曇防汚層を形成するための活性エネルギー線硬化性樹脂組成物が、紫外線吸収剤、及びラジカル捕捉剤を含有しないことから、紫外線暴露後のコート密着性、鉛筆硬度、及び耐変色性が不十分であった。
比較例２の積層体は、防曇防汚層を形成するための活性エネルギー線硬化性樹脂組成物が、撥水性モノマーを含有せず、かつ防曇防汚層の鉛筆硬度が２Ｈよりも柔らかいことから、防汚性、及び耐傷性が不十分であった。
比較例３の積層体は、防曇防汚層を形成するための活性エネルギー線硬化性樹脂組成物が、紫外線吸収剤を含有しないことから、紫外線暴露後のコート密着性、鉛筆硬度、及び耐変色性が不十分であった。
比較例４の積層体は、防曇防汚層を形成するための活性エネルギー線硬化性樹脂組成物が、ラジカル捕捉剤を含有しないことから、紫外線暴露後のコート密着性、鉛筆硬度、及び耐変色性が不十分であった。
比較例５の積層体は、プライマー層の平均厚みが０．３μｍと薄すぎるため、コート密着性が不十分であった。
比較例６の積層体は、防曇防汚層が３μｍと薄すぎるため、防曇性が不十分であった。
比較例７の積層体は、防曇防汚層を形成するための活性エネルギー線硬化性樹脂組成物における親水性モノマーの含有量が多すぎるため、耐傷性が不十分であった。
比較例８の積層体は、防曇防汚層を形成するための活性エネルギー線硬化性樹脂組成物における親水性モノマーの含有量が少なすぎるため、防曇性が不十分であった。
比較例９の積層体は、防曇防汚層を形成する際に、空気雰囲気でＵＶ照射を行った結果、動摩擦係数が高くなったため、防汚性、及び耐傷性が不十分であった。
比較例１０の積層体は、防曇防汚層を形成するための活性エネルギー線硬化性樹脂組成物における撥水性モノマーの含有量が多すぎるため、外観が不十分であった。
比較例１１の積層体は、防曇防汚層を形成するための活性エネルギー線硬化性樹脂組成物の親水性モノマーのアクリル当量が大きく、かつ鉛筆硬度が２Ｈよりも柔らかいことから、耐傷性が不十分であった。
比較例１２及び１３の積層体は、防曇防汚層を形成するための活性エネルギー線硬化性樹脂組成物におけるラジカル捕捉剤のｐｋｂが９．０を超えるため、ラジカル捕捉性能に劣る結果、紫外線暴露後に変色が見られ、そして、防曇防汚層の表面の外観にはヒビやクラックが見られた。
比較例１４の積層体は、防曇防汚層を形成するための活性エネルギー線硬化性樹脂組成物におけるラジカル捕捉剤の含有量が少なすぎるため、紫外線暴露後において、変色が見られた。更に、紫外線暴露後に防曇防汚層の密着性、及び硬度が低下していた。
比較例１５の積層体は、防曇防汚層を形成するための活性エネルギー線硬化性樹脂組成物における紫外線吸収剤がトリアジン構造を有するため、紫外線暴露後に変色が見られ、そして、防曇防汚層の表面の外観にはヒビやクラックが見られた。
比較例１６の積層体は、防曇防汚層を形成するための活性エネルギー線硬化性樹脂組成物における紫外線吸収剤の含有量が少なすぎるため、紫外線暴露後において、変色が見られた。更に、紫外線暴露後に防曇防汚層の密着性、及び硬度が低下していた。
比較例１７の積層体は、防曇防汚層を形成するための活性エネルギー線硬化性樹脂組成物における紫外線吸収剤の含有量が多すぎるため、紫外線暴露後において、紫外線吸収剤のブリードが見られた。
比較例１８の積層体は、防曇防汚層を形成するための活性エネルギー線硬化性樹脂組成物におけるラジカル捕捉剤の含有量が多すぎるため、紫外線暴露後において、ラジカル捕捉剤のブリードが見られた。
比較例１９の積層体は、防曇防汚層を形成するための活性エネルギー線硬化性樹脂組成物におけるラジカル捕捉構造を有する紫外線吸収剤の含有量が少なすぎるため、紫外線暴露後において、変色が見られた。更に、紫外線暴露後に防曇防汚層の密着性、及び硬度が低下していた。
【産業上の利用可能性】
【０２００】
本発明の防曇防汚積層体は、ガラス窓、冷蔵・冷凍ショーケース、間仕切り、自動車のウインドウ等の窓材、浴室や洗面など水廻りの鏡、自動車サイドミラー等の鏡、浴室の床及び壁、太陽電池パネル表面、防犯監視カメラなどに用いることができる。また、本発明の防曇防汚積層体は、成形加工が容易であることから、インモールド成形、インサート成形を利用して、眼鏡、ゴーグル、ヘルメット、レンズ、マイクロレンズアレイ、自動車のヘッドライトカバー、フロントパネル、サイドパネル、リアパネルなどに用いることができる。
【符号の説明】
【０２０１】
１１    樹脂性基材
１２    プライマー層
１３    防曇防汚層
【図１】
2019142210.tif 000027
【図２Ａ】
2019142210.tif 000028
【図２Ｂ】
2019142210.tif 000029
【図２Ｃ】
2019142210.tif 000030
【図２Ｄ】
2019142210.tif 000031
【図２Ｅ】
2019142210.tif 000032
【図２Ｆ】
2019142210.tif 000033
【図３】
2019142210.tif 000034
【図４】
2019142210.tif 000035
【図５】
2019142210.tif 000036
【図６】
2019142210.tif 000037
【図７】
2019142210.tif 000038
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
基材と、前記基材上にプライマー層と、前記プライマー層上に表面が平滑な防曇防汚層とを有し、
前記プライマー層の平均厚みが、０．５μｍ以上であり、
前記防曇防汚層が、２Ｈ以上に硬い鉛筆硬度と、０．４以下の動摩擦係数と、２０μｍ以上の平均厚みとを有し、
前記防曇防汚層が、活性エネルギー線硬化性樹脂組成物の硬化物であり、
前記活性エネルギー線硬化性樹脂組成物が、アルキレンオキシド当量が１００以下でありかつアクリル当量が２００以上５００以下である親水性モノマーと、フッ素及びケイ素の少なくともいずれかを有する撥水性モノマーとを含有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記活性エネルギー線硬化性樹脂組成物における前記撥水性モノマーの含有量が、前記活性エネルギー線硬化性樹脂組成物の不揮発分に対して、０．００１質量％以上１．０質量％以下であり、
前記活性エネルギー線硬化性樹脂組成物が、更に、トリアジン構造を有しない紫外線吸収剤と、ｐｋｂが９．０以下のラジカル捕捉剤とを含有し、
前記トリアジン構造を有しない紫外線吸収剤が、２−（２Ｈ−ベンゾトリアゾール−２−イル）−４−（１，１，３，３−テトラメチルブチル）フェノール、２−（２’―ヒドロキシ−３’，５’−ジ−アミルフェニル）ベンゾトリアゾール、及びこれらの組み合わせからなる群から選択され、
前記ｐｋｂが９．０以下のラジカル捕捉剤が、ビス（１，２，２，６，６−ペンタメチル−４−ピペリジル）セバケートとメチル１，２，２，６，６−ペンタメチル−４−ピペリジルセバケート、ビス（１，２，２，６，６−ペンタメチル−４−ピペリジル）［［３，５−ビス（１，１−ジメチルエチル）−４−ヒドロキシフェニル］メチル］ブチルマロネート、及びこれらの組み合わせからなる群から選択され、
前記活性エネルギー線硬化性樹脂組成物における前記トリアジン構造を有しない紫外線吸収剤の含有量が、前記活性エネルギー線硬化性樹脂組成物の不揮発分に対して、０．１質量％以上２．０質量％以下であり、
前記活性エネルギー線硬化性樹脂組成物における前記ｐｋｂが９．０以下のラジカル捕捉剤の含有量が、前記活性エネルギー線硬化性樹脂組成物の不揮発分に対して、０．０８質量％以上３．０質量％以下である、
ことを特徴とする防曇防汚積層体。
【請求項２】
基材と、前記基材上にプライマー層と、前記プライマー層上に表面が平滑な防曇防汚層とを有し、
前記プライマー層の平均厚みが、０．５μｍ以上であり、
前記防曇防汚層が、２Ｈ以上に硬い鉛筆硬度と、０．４以下の動摩擦係数と、２０μｍ以上の平均厚みとを有し、
前記防曇防汚層が、活性エネルギー線硬化性樹脂組成物の硬化物であり、
前記活性エネルギー線硬化性樹脂組成物が、アルキレンオキシド当量が１００以下でありかつアクリル当量が２００以上５００以下である親水性モノマーと、フッ素及びケイ素の少なくともいずれかを有する撥水性モノマーとを含有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記活性エネルギー線硬化性樹脂組成物における前記撥水性モノマーの含有量が、前記活性エネルギー線硬化性樹脂組成物の不揮発分に対して、０．００１質量％以上１．０質量％以下であり、
前記活性エネルギー線硬化性樹脂組成物が、更に、ラジカル捕捉構造を有し、トリアジン構造を有さず、かつｐｋｂが９．０以下の紫外線吸収剤を含有し、
前記ラジカル捕捉構造を有し、トリアジン構造を有さず、かつｐｋｂが９．０以下の紫外線吸収剤が、６−（２−ベンゾトリアゾリル）−４−ｔｅｒｔ−オクチル−６’−ｔｅｒｔ−ブチル−４’−メチル−２，２’−メチレンビスフェノールであり、
前記活性エネルギー線硬化性樹脂組成物における前記ラジカル捕捉構造を有し、トリアジン構造を有さず、かつｐｋｂが９．０以下の紫外線吸収剤の含有量が、前記活性エネルギー線硬化性樹脂組成物の不揮発分に対して、０．１質量％以上２．０質量％以下である、
ことを特徴とする防曇防汚積層体。
【請求項３】
前記防曇防汚層が、波長３５０ｎｍ以下の近紫外線を７０%以上吸収する請求項１から２のいずれかに記載の防曇防汚積層体。
【請求項４】
前記防曇防汚層の表面の純水接触角が、８０°以上であり、かつヘキサデカン接触角が、３５°以上である請求項１から３のいずれかに記載の防曇防汚積層体。
【請求項５】
前記基材が、ガラス製基材である請求項１から４のいずれかに記載の防曇防汚積層体。
【請求項６】
前記防曇防汚層の平均厚みが、２０μｍ〜１００μｍである請求項１から５のいずれかに記載の防曇防汚積層体。
【請求項７】
前記プライマー層の平均厚みが、１μｍ〜５μｍである請求項１から６のいずれかに記載の防曇防汚積層体。
【請求項８】
前記活性エネルギー線硬化性樹脂組成物が、アルキレンオキシド当量が１００超でありかつアクリル当量が４００未満である架橋剤を含有し、
前記活性エネルギー線硬化性樹脂組成物における前記架橋剤の含有量が、前記活性エネルギー線硬化性樹脂組成物の不揮発分に対して、２０質量％以上４０質量％以下である請求項１から７のいずれかに記載の防曇防汚積層体。
【請求項９】
請求項１から８のいずれかに記載の防曇防汚積層体を表面に有することを特徴とする物品。
【請求項１０】
請求項１から８のいずれかに記載の防曇防汚積層体の製造方法であって、
前記プライマー層上の、前記活性エネルギー線硬化性樹脂組成物から形成される未硬化層に対して、酸素濃度１．０体積％未満の雰囲気下で紫外線照射を行い、前記防曇防汚層を形成する工程を含む、ことを特徴とする防曇防汚積層体の製造方法。
【請求項１１】
請求項１から８のいずれかに記載の防曇防汚積層体を常温以上に加温することにより、前記防曇防汚層の防曇性を向上させることを特徴とする防曇方法。
【請求項１２】
請求項１から８のいずれかに記載の防曇防汚積層体の前記防曇防汚層を清掃することにより、前記防曇防汚層の防曇性を維持させることを特徴とする防曇方法。
【請求項１３】
親水性モノマーと、撥水性モノマーと、光重合開始剤とを含有する活性エネルギー線硬化性樹脂組成物であって、
前記親水性モノマーの、アルキレンオキシド当量が１００以下でありかつアクリル当量が２００以上５００以下であり、
前記撥水性モノマーが、フッ素及びケイ素の少なくともいずれかを有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記撥水性モノマーの含有量が、前記活性エネルギー線硬化性樹脂組成物の不揮発分に対して、０．００１質量％以上１．０質量％以下であり、
前記活性エネルギー線硬化性樹脂組成物が、更に、トリアジン構造を有しない紫外線吸収剤と、ｐｋｂが９．０以下のラジカル捕捉剤とを含有し、
前記トリアジン構造を有しない紫外線吸収剤が、２−（２Ｈ−ベンゾトリアゾール−２−イル）−４−（１，１，３，３−テトラメチルブチル）フェノール、２−（２’―ヒドロキシ−３’，５’−ジ−アミルフェニル）ベンゾトリアゾール、及びこれらの組み合わせからなる群から選択され、
前記ｐｋｂが９．０以下のラジカル捕捉剤が、ビス（１，２，２，６，６−ペンタメチル−４−ピペリジル）セバケートとメチル１，２，２，６，６−ペンタメチル−４−ピペリジルセバケート、ビス（１，２，２，６，６−ペンタメチル−４−ピペリジル）［［３，５−ビス（１，１−ジメチルエチル）−４−ヒドロキシフェニル］メチル］ブチルマロネート、及びこれらの組み合わせからなる群から選択され、
前記活性エネルギー線硬化性樹脂組成物における前記トリアジン構造を有しない紫外線吸収剤の含有量が、前記活性エネルギー線硬化性樹脂組成物の不揮発分に対して、０．１質量％以上２．０質量％以下であり、
前記活性エネルギー線硬化性樹脂組成物における前記ｐｋｂが９．０以下のラジカル捕捉剤の含有量が、前記活性エネルギー線硬化性樹脂組成物の不揮発分に対して、０．０８質量％以上３．０質量％以下である、
ことを特徴とする活性エネルギー線硬化性樹脂組成物。
【請求項１４】
親水性モノマーと、撥水性モノマーと、光重合開始剤とを含有する活性エネルギー線硬化性樹脂組成物であって、
前記親水性モノマーの、アルキレンオキシド当量が１００以下でありかつアクリル当量が２００以上５００以下であり、
前記撥水性モノマーが、フッ素及びケイ素の少なくともいずれかを有し、
前記活性エネルギー線硬化性樹脂組成物における前記親水性モノマーの含有量が、前記活性エネルギー線硬化性樹脂組成物の不揮発分に対して、５５質量％以上９０質量％以下であり、
前記撥水性モノマーの含有量が、前記活性エネルギー線硬化性樹脂組成物の不揮発分に対して、０．００１質量％以上１．０質量％以下であり、
前記活性エネルギー線硬化性樹脂組成物が、更に、ラジカル捕捉構造を有し、トリアジン構造を有さず、かつｐｋｂが９．０以下の紫外線吸収剤を含有し、
前記ラジカル捕捉構造を有し、トリアジン構造を有さず、かつｐｋｂが９．０以下の紫外線吸収剤が、６−（２−ベンゾトリアゾリル）−４−ｔｅｒｔ−オクチル−６’−ｔｅｒｔ−ブチル−４’−メチル−２，２’−メチレンビスフェノールであり、
前記活性エネルギー線硬化性樹脂組成物における前記ラジカル捕捉構造を有し、トリアジン構造を有さず、かつｐｋｂが９．０以下の紫外線吸収剤の含有量が、前記活性エネルギー線硬化性樹脂組成物の不揮発分に対して、０．１質量％以上２．０質量％以下である、
ことを特徴とする活性エネルギー線硬化性樹脂組成物。
【請求項１５】
前記活性エネルギー線硬化性樹脂組成物が、活性エネルギー線により硬化して得られる表面が平滑な防曇防汚層の表面の鉛筆硬度が２Ｈ以上に硬く、動摩擦係数が０．４０以下である請求項１３から１４のいずれかに記載の活性エネルギー線硬化性樹脂組成物。
【請求項１６】
前記防曇防汚層の表面の純水接触角が、８０°以上であり、かつヘキサデカン接触角が、３５°以上である請求項１３から１５のいずれかに記載の活性エネルギー線硬化性樹脂組成物。
【請求項１７】
沸点８０℃以上の溶剤を含有する請求項１３から１４のいずれかに記載の活性エネルギー線硬化性樹脂組成物。
【請求項１８】
アルキレンオキシド当量が１００超でありかつアクリル当量が４００未満である架橋剤を含有し、
前記活性エネルギー線硬化性樹脂組成物における前記架橋剤の含有量が、前記活性エネルギー線硬化性樹脂組成物の不揮発分に対して、２０質量％以上４０質量％以下である請求項１３から１７のいずれかに記載の活性エネルギー線硬化性樹脂組成物。